(57)【要約】      （修正有）【課題】現像剤の製造コストを上げずに、耐光性を改善することができる画像形成装置を提供する。【解決手段】画像形成装置は、静電潜像を担持する像担持体に、顔料を用いて製造された第１の現像剤を供給して第１の現像剤像を形成する第１の現像装置と、静電潜像を担持する像担持体に、顔料を用いていない第２の現像剤を供給して第２の現像剤像を形成する第２の現像装置と、第１の現像剤像及び第２の現像剤像を媒体上に転写する転写装置と、転写装置によって媒体上に転写された第１の現像剤像及び第２の現像剤像を定着する定着装置とを有する画像形成装置において、第１の現像剤像の上層に、第２の現像剤像を設けることを特徴とする。【選択図】図１
2016012020.tif 000002
【特許請求の範囲】
【請求項１】
静電潜像を担持する像担持体に、顔料を用いて製造された第１の現像剤を供給して第１の現像剤像を形成する第１の現像装置と、
静電潜像を担持する像担持体に、顔料を用いていない第２の現像剤を供給して第２の現像剤像を形成する第２の現像装置と、
前記第１の現像剤像及び前記第２の現像剤像を媒体上に転写する転写装置と、
前記転写装置によって前記媒体上に転写された前記第１の現像剤像及び前記第２の現像剤像を定着する定着装置と
を有する画像形成装置において、
前記第１の現像剤像の上層に、前記第２の現像剤像を設けることを特徴とする画像形成装置。
【請求項２】
前記第２の現像剤のガラス転移点Ｔｇyと前記第１の現像剤のガラス転移点Ｔｇtが、
０℃≦Ｔｇy−Ｔｇt≦２０℃
であることを特徴とする請求項１に記載の画像形成装置。
【請求項３】
前記第１の現像剤像の上層に設ける前記第２の現像剤像の付着量ＭＴが、
０．４０ｍｇ／ｃｍ２≦ＭＴ≦０．６０ｍｇ／ｃｍ２
であることを特徴とする請求項１又２に記載の画像形成装置。
【請求項４】
前記第２の現像剤像の付着量ＭＴが、
０．４０ｍｇ／ｃｍ２≦ＭＴ≦０．５０ｍｇ／ｃｍ２
であること特徴とする請求項１又は２に記載の画像形成装置。
【請求項５】
前記第２の現像剤がイエローの顔料を含むものであることを特徴とする請求項１〜４のいずれかに記載の画像形成装置。
【発明の詳細な説明】
【技術分野】
【０００１】
本発明は、画像形成装置に関し、例えば電子写真方式プリンタや複写機等の画像形成装置に適用し得るものである。
【背景技術】
【０００２】
一般に、電子写真方式によるカラー画像を形成する画像形成装置は、Ｋ（ブラック）、Ｙ（イエロー）、Ｍ（マゼンタ）、Ｃ（シアン）の４色のカラー現像剤（トナー）を用いて画像を形成している。画像形成装置により画像形成方法は、光導電性絶縁層を一様に帯電させる帯電工程、帯電した層を露光し、その部分の電荷をさせることで静電潜像を形成する露光工程、潜像に現像剤（トナー）を付着させることで像を可視化させる現像工程、可視化させた像を紙等の転写材に転写させる転写工程、熱や圧力などの方法で像を紙等に定着する定着工程を有する。
【０００３】
また、近年、前記４色の現像剤に加えて、特色現像剤（以下、特色トナーともいう。）と呼ばれる現像剤を用いる画像形成装置がある。特色トナーは、例えば透明トナー（以下、クリアトナーという。）等を含むものである。
【０００４】
特許文献１には、着色力と耐光性を向上させるために、イエロー顔料とイエロー染料とを併用したイエロートナーに関する技術が記載されている。
【先行技術文献】
【特許文献】
【０００５】
【特許文献１】特開２０１３−１１３９８１号公報
【発明の概要】
【発明が解決しようとする課題】
【０００６】
しかしながら、前述した特許文献１の記載技術は、顔料と特別な染料とを併用してイエロートナーを製造するものであるため、トナーの製造コストが向上してしまうという問題が生じ得る。
【０００７】
そのため、現像剤の製造コストを上げずに、耐光性を改善することができる画像形成装置が求められている。
【課題を解決するための手段】
【０００８】
かかる課題を解決するために、本発明の画像形成装置は、（１）静電潜像を担持する像担持体に、顔料を用いて製造された第１の現像剤を供給して第１の現像剤像を形成する第１の現像装置と、（２）静電潜像を担持する像担持体に、顔料を用いていない第２の現像剤を供給して第２の現像剤像を形成する第２の現像装置と、（３）第１の現像剤像及び第２の現像剤像を媒体上に転写する転写装置と、（４）転写装置によって媒体上に転写された第１の現像剤像及び第２の現像剤像を定着する定着装置とを有する画像形成装置において、第１の現像剤像の上層に、第２の現像剤像を設けることを特徴とする。
【発明の効果】
【０００９】
本発明によれば、現像剤の製造コストを上げずに、耐光性を改善することができる。
【図面の簡単な説明】
【００１０】
【図１】第１の実施形態に係る画像形成装置の概略的な構成を示す構成図である。
【図２】第１の実施形態に係る画像形成装置の制御系の構成を示すブロック図である。
【図３】第１の実施形態に係る耐光性を確認するための印刷媒体上の印字範囲を説明する説明図である（その１）。
【図４】第１の実施形態に係る耐光性を確認するための印刷媒体上の印字範囲を説明する説明図である（その２）。
【図５】第１の実施形態に係る比較例及び各実施形態の評価結果を示し評価結果図である（その１）。
【図６】第１の実施形態に係る比較例及び各実施形態の評価結果を示し評価結果図である（その２）。
【図７】第２の実施形態に係る比較例及び各実施形態の評価結果を示し評価結果図である（その１）。
【図８】第１の実施形態に係る比較例及び各実施形態の評価結果を示し評価結果図である（その２）。
【発明を実施するための形態】
【００１１】
（Ａ）第１の実施形態
以下、本発明に係る画像形成装置の第１の実施形態を、図面を参照しながら詳細に説明する。
【００１２】
第１の実施形態は、中間転写方式を採用した電子写真方式カラープリンタに本発明を適用する場合を例示する。
【００１３】
以下では、第１の現像剤は、顔料を用いて製造された現像剤である。例えば、第１の現像剤は、イエロー現像剤（イエロートナー）、マゼンタ現像剤（マゼンタトナー）、シアン現像剤（シアントナー）、ブラック現像剤（ブラックトナー）、白色現像剤（白色トナー）を含むものである。第１の実施形態では、第１の現像剤がイエロートナーである場合を例示する。
【００１４】
また、第２の現像剤は、顔料を用いないで製造された現像剤であり、例えば透明現像剤（クリアトナー）を含むものである。
【００１５】
さらに、第１の現像装置は、第１の現像剤を用いて、像担持体としての感光体ドラムの表面に形成された静電潜像を可視化するものである。第１の現像装置は、後述する画像形成ユニットＹ２、Ｍ２、Ｃ２、Ｋ２を含むものである。
【００１６】
第２の現像装置は、第２の現像剤を用いて、像担持体としての感光体ドラムの表面に形成された静電潜像を可視化するものである。第２の現像装置は、後述する画像形成ユニットＴ２を含むものである。
【００１７】
また、特許請求の範囲に記載の「媒体」は、像担持体の表面上の現像剤像を移すものである。つまり、例えば、後述する中間転写方式の電子写真方式プリンタの場合、「媒体」は中間転写ベルトを含むものであり、また例えば、直接転写方式の電子写真方式プリンタの場合、「媒体」は記録用紙等の記録媒体を含む概念である。
【００１８】
（Ａ−１）第１の実施形態の構成
（Ａ−１−１）画像形成装置の構成
図１は、第１の実施形態に係る画像形成装置の概略的な構成を示す構成図である。
【００１９】
図１において、第１の実施形態に係る画像形成装置１は、イエロー（Ｙ）、マゼンタ（Ｍ）、シアン（Ｃ）、ブラック（Ｋ）の各色の現像剤を用いて画像形成を行なう画像形成ユニットＹ２、Ｍ２、Ｃ２、Ｋ２と、特色現像剤としてのクリアトナーを用いて画像形成を行なう画像形成ユニットＴ２と、を備えるものである。
【００２０】
また、第１の実施形態に係る画像形成装置１は、中間転写ベルト３の回動方向に沿って、クリアトナーを用いた画像形成ユニットＴ２、イエロー（Ｙ）、マゼンタ（Ｍ）、シアン（Ｃ）、ブラック（Ｋ）の現像剤を用いた画像形成ユニットＹ２、Ｍ２、Ｃ２、Ｋ２を配置している。すなわち、中間転写ベルト３の回動方向に沿って、画像形成ユニットＴ２、Ｙ２、Ｍ２、Ｃ２、Ｋ２の順に並んでいる。
【００２１】
画像形成装置１は、複数枚の印刷媒体４を収容する用紙カセット５、用紙カセット５に収容されている印刷媒体４を１枚ずつ分離・取り出しを行なう供給ローラ６、印刷媒体４を引き出す搬送ローラユニット７、印刷媒体４の先端位置を検出する位置検出センサ８、無端状で転写されたトナーの搬送を行う中間転写ベルト３、中間転写ベルト３を駆動する駆動ローラ９ａ、９ｂ、各画像形成ユニットＴ２、Ｙ２、Ｍ２、Ｃ２、Ｋ２のトナーを中間転写ベルト３に転写させる１次転写ローラ１０ｔ、１０ｙ、１０ｍ、１０ｃ、１０ｋ、内部にハロゲンランプなどの発熱体を有し印刷媒体４を加熱する加熱ローラ１１及び加圧する加圧ローラ１２を有して印刷媒体に現像剤の定着を行う定着ユニット１３、再給紙か又は排出かを切り替えるセパレータ１４、媒体を排出するための排出ローラユニット１５、１回目の印刷面と２回目の印刷面を変えないでループさせる再給紙ローラ１６、再給紙ユニット１７、排出された媒体を蓄える排出カセット１８を有する。
【００２２】
なお、画像形成ユニットＴ２、Ｙ２、Ｍ２、Ｃ２、Ｋ２はそれぞれ、透明トナー、イエロートナー、マゼンタトナー、シアントナー、ブラックトナーに潜像を形成するためのＬＥＤヘッド１９ｔ、１９ｙ、１９ｍ、１９ｃ、１９ｋを有する。
【００２３】
画像形成ユニットＴ２、Ｙ２、Ｍ２、Ｃ２、Ｋ２は、感光体ドラム２０ｔ、２０ｙ、２０ｍ、２０ｃ、２０ｋ、帯電ローラ２１ｔ、２１ｙ、２１ｍ、２１ｃ、２１ｋ、現像ローラ２２ｔ、２２ｙ、２２ｍ、２２ｃ、２２ｋ、供給ローラ２３ｔ、２３ｙ、２３ｍ、２３ｃ、２３ｋ、現像ブレード２４ｔ、２４ｙ、２４ｍ、２４ｃ、２４ｋクリーニングブレード２５ｔ、２５ｙ、２５ｍ、２５ｃ、２５ｋ等を有する。また、画像形成ユニットＴ２、Ｙ２、Ｍ２、Ｃ２、Ｋ２は、現像剤としてのトナーを貯蔵するトナータンク３６ｔ、３６ｙ、３６ｍ、３６ｃ、３６ｋがある。ここで、クリーニングブレードのゴム硬度はＪＩＳ−Ａ基準で測定し、６８［°］のものを用いた。
【００２４】
また、画像形成装置１は、画像形成ユニットＴ２、Ｙ２、Ｍ２、Ｃ２、Ｋ２を転写ベルト３から離接するための図示しない離間機構をもつ。
【００２５】
現像ローラ２２ｔ、２２ｙ、２２ｍ、２２ｃ、２２ｋは、金属製のシャフトの外周に弾性体を有して構成される。現像ローラ２２ｔ、２２ｙ、２２ｍ、２２ｃ、２２ｋは、例えば金属製のシャフト上に弾性体としてゴム硬度７０°（アスカーＣ）の半導電性のウレタンゴムを用いる。
【００２６】
供給ローラ２３ｔ、２３ｙ、２３ｍ、２３ｃ、２３ｋは金属製のシャフトの外周に発泡体を有して構成される。供給ローラ２３ｔ、２３ｙ、２３ｍ、２３ｃ、２３ｋは、例えば金属製シャフトの上に硬度５０°（アスカーＦ）のシリコン発砲体を成形してある。
【００２７】
感光体ドラム２０ｔ、２０ｙ、２０ｍ、２０ｃ、２０ｋは、円筒型に加工された導電性支持体上に感光層を塗布した感光層部を有する。感光層部は、導電性支持体の表面から順に、ブロッキング層、電荷発生層、電荷輸送層の構成で積層構造となっている。この実施形態では、電荷輸送層が約１８μｍになるように塗布した。
【００２８】
中間転写ベルト３は、継ぎ目なしのエンドレス上に形成されたプラスチックフィルムからなり、支持部材としてのベルト駆動ローラ９ａ、ベルト従動ローラ９ｂ、及び２次転写バックアップローラ２６ａに架橋される。２次転写バックアップローラ２６ａに中間転写ベルトを介して２次転写ローラ２６ｂを当接させる。この中間転写ベルト３は、高抵抗材料からなる高抵抗層と、低抵抗材料からなる導電層との２層構造を有する。高抵抗層を外周面として、該外周面上部を感光体ドラム２０ｔ、２０ｙ、２０ｍ、２０ｃ、２０ｋの表面に当接するように設けられている。
【００２９】
中間転写ベルト３の高抵抗層は、例えば、体積抵抗率が１×１０１１〜１×１０１３Ω・ｃｍとなるように、ポリアミドイミド（ＰＡＩ）にカーボンを混入して形成される。また、中間転写ベルト３の導電層は、例えば、体積抵抗率が１×１０１４Ω・ｃｍ以下となるように、導電性部材としてのアルミ薄膜を圧延し、前記高抵抗層に張り合わせて、或いは、蒸着して形成される。
【００３０】
図２は、第１の実施形態に係る画像形成装置１の制御系の構成を示すブロック図である。なお、図２において、図１と同一又は対応する構成要素には、同番号を用いている。
【００３１】
図２において、画像形成装置１は、印刷制御部２７、インタフェイス部２９、メモリ３１、ＣＰＵ３４、センサ３５、操作入力部３０、現像電圧制御部（Ｉ）３７ａ、現像電圧制御部（II）３７ｂ、層形成・供給電圧制御部（Ｉ）３８ａ、層形成・供給電圧制御部（II）３８ｂ、帯電電圧制御部（Ｉ）３９ａ、帯電電圧制御部（II）３９ｂ、露光制御部（Ｋ）４１ｋ、露光制御部（Ｃ）４１ｃ、露光制御部（Ｍ）４１ｍ、露光制御部（Ｙ）４１ｙ、露光制御部（Ｔ）４１ｔ、転写制御部（Ｉ）４０ａ、転写制御部（II）４０ｂ、定着制御部４３、モータ制御部４２を有する。
【００３２】
図２において、画像形成装置１は、印刷制御部２７により制御される。印刷制御部２７は、情報入力手段としての上位装置２８からの印刷データを取得するインタフェイス部２９と操作入力部３０とに接続する。メモリ３１内には印刷動作のフローや各種補正を行う計算式が格納されているＲＯＭ３２、ＲＡＭ３３が設けられており、メモリ３１は印刷制御部２７に接続されている。
【００３３】
また、ＣＰＵ３４は、印刷制御部２７に接続する。さらに、例えば印刷媒体４の先端位置や温度・湿度等を検出する各種センサ３５は、印刷制御部２７に接続する。
【００３４】
現像電圧制御部（Ｉ）３７ａは、現像部内の現像ローラ２２ｙ、２２ｍ、２２ｃ、２２ｋの動作を制御するものであり、現像電圧制御部（II）３７ｂは、現像ローラ２２ｔの動作を制御する。
【００３５】
層形成・供給電圧制御部（Ｉ）３８ａは、供給ローラ２３ｙ、２３ｍ、２３ｃ、２３ｋの動作や、層形成ブレード２４ｙ、２４ｍ、２４ｃ、２４ｋの動作の動作を制御するものである。また、層形成・供給電圧制御部（II）３８ｂは、供給ローラ２３ｔや層形成ブレード２４ｔの動作を制御する。
【００３６】
帯電電圧制御部（Ｉ）３９ａは、帯電ローラ２１ｙ、２１ｍ、２１ｃ、２１ｋへの印加電圧を制御するものである。帯電電圧制御部（II）３９ｂは、帯電ローラ２１ｔへの印加電圧を制御するものである。
【００３７】
転写制御部（Ｉ）４０ａは、１次転写ローラ１０ｔ、１０ｙ、１０ｍ、１０ｃ、１０ｋの転写動作を制御するものである。転写制御部（II）４０ｂは、２次転写ローラ２６ｂへの印加電圧を制御するものである。
【００３８】
露光制御部４１ｔ、４１ｙ、４１ｍ、４１ｃ、４１ｋはそれぞれ、ＬＥＤヘッド１９ｔ、１９ｙ、１９ｍ、１９ｃ、１９ｋを制御する。
【００３９】
モータ制御部４２は、例えば、図示しない、感光体ドラムモータ、中間転写モータ、給紙ローラモータ、排出ローラモータを制御する。感光体ドラム２０ｔ、２０ｙ、２０ｍ、２０ｃ、２０ｋは図示しない感光体ドラムモータより、図１の矢印ａの方向に回転駆動される。また、中間転写ベルト３の駆動ローラ９ａ、９ｂは、図示しない中間転写ベルト駆動モータにより図１の矢印の方向ｂの方向に回転駆動される。
【００４０】
（Ａ−１−２）現像剤について
結着樹脂は、特に限定するものではないが、例えば、ポリエステル系樹脂、スチレン−アクリル系樹脂、エポキシ系樹脂、又は、スチレン−ブタジエン系樹脂が好ましい。第１の実施形態では、結着樹脂がスチレン−アクリル樹脂である場合を例示する。なお、結着樹脂は、離型剤、着色剤等が添加され、その他に帯電制御剤、導電性調整剤、流動性向上剤、クリーニング性向上剤等の添加剤が適宜添加されていてもよい。
【００４１】
結着樹脂に含まれる離型剤は、特に限定するものではないが、例えば、パラフィンワックス、カルナバワックス等の公知のものが挙げられる。また、離型剤は、単独の種類又は複数種類のワックスを併用しても良い。
【００４２】
着色剤は、特に限定するものではなく、汎用的な着色剤を用いることができる、例えば、既存のブラック、イエロー、マゼンタ、シアンのトナー用着色剤として用いられている顔料を使用することができる。なお、着色剤は、単独種類又は複数種類の顔料を併用しても良い。
【００４３】
特に、第１の実施形態では、イエロートナーの着色剤は、ピグミンイエロー（ＰＹ）−７４を用いる場合を例示する。また、クリアトナーは、着色剤としての顔料を使用していない。
【００４４】
帯電制御剤は、既存のものを用いることができる。帯電制御剤は、例えば、アゾ系錯体帯電制御剤、サリチル酸系錯体帯電制御剤、カリックスアレン系帯電制御剤、４級アンモニウム塩系帯電制御剤などが挙げられる。また、帯電制御剤は、単独種類又は複数種類を併用したものを使用することができる。
【００４５】
外添剤は、環境安定性、帯電安定性、現像性、流動性、保存性向上のために添加されるものであり、既存のものを用いることができる。外添剤は、例えば、シリカ、チタニア、アルミナ、樹脂微粒子等を用いることができる。また、外添剤は、単独種類又は複数種類のものを併用して使用することができる。また、外添剤は、印刷中に後述する帯電装置に印加されるバイアスとは逆極性もつものとなる。
【００４６】
（Ａ−２）第１の実施形態の動作
次に、第１の実施形態に係る画像形成装置１における処理動作を、図面を参照しながら詳細に説明する。
【００４７】
（Ａ−２−１）画像形成処理
以下では、画像形成装置１が、特色現像剤としてのクリアトナーと、４色のイエロー、マゼンタ、シアン及びブラックのトナーとを用いた画像形成処理を説明する。
【００４８】
図１に示す画像形成装置１において、図２の印刷制御部２７は、インタフェイス部２９を介して上位装置２８から印刷指示を取得する。
【００４９】
印刷指示を取得した印刷制御部２７はモータ制御部４２に対して駆動指示を行なう。モータ制御部４２は、例えば、感光体ドラムモータ、中間転写モータ、給紙ローラモータ、排出ローラモータを制御する。これにより、画像形成ユニットＴ２、Ｙ２、Ｍ２、Ｃ２、Ｋ２のそれぞれにおいて、感光体ドラム２０ｔ、２０ｙ、２０ｍ、２０ｃ、２０ｋと、現像ローラ２２ｔ、２２ｙ、２２ｍ、２２ｃ、２２ｋと、供給ローラ２３ｔ、２３ｙ、２３ｍ、２３ｃ、２３ｋが回転する。
【００５０】
感光体ドラム２０ｔ、２０ｙ、２０ｍ、２０ｃ、２０ｋが回転すると、帯電ローラ２１ｔ、２１ｙ、２１ｍ、２１ｃ、２１ｋは、感光体ドラム２０ｔ、２０ｙ、２０ｍ、２０ｃ、２０ｋと連れまわりで回転する。
【００５１】
このとき、帯電電圧制御部（Ｉ）３９ａ及び帯電電圧制御部（II）３９ｂは、印刷制御部２７の制御を受けて帯電ローラ２１ｔ、２１ｙ、２１ｍ、２１ｃ、２１ｋに対して、それぞれ任意の電圧を印加する。そうすると、帯電ローラ２１ｔ、２１ｙ、２１ｍ、２１ｃ、２１ｋは、感光体ドラム２０ｔ、２０ｙ、２０ｍ、２０ｃ、２０ｋの表面を帯電することになる。
【００５２】
次に、露光制御部（Ｔ）４１ｔ、露光制御部（Ｋ）４１ｋ、露光制御部（Ｃ）４１ｃ、露光制御部（Ｍ）４１ｍ、露光制御部（Ｙ）４１ｙは、印刷制御部２７からの画像データを、ＬＥＤヘッド（Ｔ）１９ｔ、ＬＥＤヘッド（Ｋ）１９ｋ、ＬＥＤヘッド（Ｃ）１９ｃ、ＬＥＤヘッド（Ｍ）１９ｍ、ＬＥＤヘッド（Ｙ）１９ｙに与える。
【００５３】
ＬＥＤヘッド１９ｔ、１９ｙ、１９ｍ、１９ｃ、１９ｋはそれぞれ、帯電した感光体ドラム２０ｔ、２０ｙ、２０ｍ、２０ｃ、２０ｋの表面に、画像データに基づいた静電潜像を形成する。
【００５４】
現像電圧制御部（Ｉ）３７ａ及び現像電圧制御部（II）３７ｂは、印刷制御部２７の制御を受けて、現像ローラ２２ｔ、２２ｙ、２２ｍ、２２ｃ、２２ｋのそれぞれに、任意の電圧を印加する。また、層形成・供給電圧制御部（Ｉ）３８ａ及び層形成・供給電圧制御部（II）３８ｂは、印刷制御部２７の制御により、供給ローラ２３ｔ、２３ｙ、２３ｍ、２３ｃ、２３ｋと、層形成ブレード２４ｔ、２４ｙ、２４ｍ、２４ｃ、２４ｋとに、それぞれ任意の電圧を印加する。
【００５５】
各画像形成ユニットＴ２、Ｙ２、Ｍ２、Ｃ２、Ｋ２において、トナータンク３６ｔ、３６ｙ、３６ｍ、３６ｃ、３６ｋに収納される各色のトナーが、供給ローラ２３ｔ、２３ｙ、２３ｍ、２３ｃ、２３ｋの表面に移される。さらに、供給ローラ２３ｔ、２３ｙ、２３ｍ、２３ｃ、２３ｋの表面のトナーは、現像ローラ２２ｔ、２２ｙ、２２ｍ、２２ｃ、２２ｋの表面に供給される。
【００５６】
このとき、層形成ブレード２４ｔ、２４ｙ、２４ｍ、２４ｃ、２４ｋは、現像ローラ２２ｔ、２２ｙ、２２ｍ、２２ｃ、２２ｋの表面と接触している。層形成ブレード２４ｔ、２４ｙ、２４ｍ、２４ｃ、２４ｋは、物理的な力及び電位差により、現像ローラ２２ｔ、２２ｙ、２２ｍ、２２ｃ、２２ｋの表面上のトナー層の層厚を均一にする。
【００５７】
層厚が均一に規制されたトナー層を付着している現像ローラ２３ｔ、２３ｙ、２３ｍ、２３ｃ、２３ｋの表面と、感光体ドラム２０ｔ、２０ｙ、２０ｍ、２０ｃ、２０ｋ表面とが接触すると、感光体ドラム２０ｔ、２０ｙ、２０ｍ、２０ｃ、２０ｋの表面上の静電潜像に、トナーが現像される。
【００５８】
１次転写ローラ１０ｔ、１０ｙ、１０ｍ、１０ｃ、１０ｋは、転写制御部（I）４０ａ及び転写制御部（II）４０ｂから任意の高電圧値が印加されている。そのため、感光体ドラム２０ｔ、２０ｙ、２０ｍ、２０ｃ、２０ｋの表面上のトナー像は、１次転写ローラ１０ｔ、１０ｙ、１０ｍ、１０ｃ、１０ｋによって、中間転写ベルト３に転写される。
【００５９】
ここで、各画像形成ユニットＴ２、Ｙ２、Ｍ２、Ｃ２、Ｋ２は、中間転写ベルト３の回転方向に沿って、この順番で配置されている。また、中間転写ベルト３は、駆動ローラ９ａ及び９ｂにより回転している。
【００６０】
従って、クリアトナー像、イエロートナー像、マゼンタトナー像、シアントナー像、ブラックトナー像が、中間転写ベルト３の表面上に順番に積層されて、積層した像が２次転写ローラ２６ｂに向けて移動する。
【００６１】
一方、給紙ローラ６により用紙カセット５に収納されている最上部の印刷媒体４が繰り出される。印刷媒体４は搬送ローラ７により挟まれて２次転写ローラ２６ｂに向けて搬送される。このとき、位置検出センサ８により、印刷媒体４の先端が検出される。印刷制御部２７は、２次転写ローラ２６ｂにおいて、中間転写ベルト３の表面上のトナー像と印刷媒体４との位置合わせのため、搬送制御を行なう。
【００６２】
そして、２次転写ローラ２６ｂにより、中間転写ベルト３の表面上のトナー像が印刷媒体４に転写される。
【００６３】
ここで、中間転写ベルト３は駆動ローラ９ｂで反転するため、中間転写ベルト３の表面上のトナー像の積層状態は逆となって、２次転写ローラ２６ｂに搬送される。従って、２次転写ローラ２６ｂにより印刷媒体４上に転写される。すなわち、印刷媒体４上では、トナー像のうち、クリアトナーが最上部に位置することになり、４色のトナー層の上層にクリアトナーが置かれることになる。
【００６４】
トナー像が転写された印刷媒体４は、定着制御部４３により任意の温度に加熱された加熱ローラ１１と対向する加圧ローラ１２とに挟まれて搬送されると、印刷媒体４上のトナー像は、加熱ローラ１１と加圧ローラ１２により加熱、加圧され、印刷媒体４にトナーが定着される。
【００６５】
（Ａ−２−２）耐光性確認評価について
以下では、イエロートナーと、製造条件を変化させた複数種類のクリアトナーのうちいずれかのクリアトナーとを用いて画像形成を行ない、印字した画像の耐光性確認の評価を実施した。つまり、イエロートナー層の上層にクリアトナー層を乗せた状態で２次転写及び定着処理を行なって形成した、印刷媒体４上の画像について耐光性の確認評価を行なった。
【００６６】
（Ａ−２−２−１）イエロートナーについて
次に、第１の実施形態に係るイエロートナーについて説明する。
【００６７】
第１の実施形態に係るイエロートナーは、例えば乳化重合法によって製造されたものを用いる場合を例示する。以下、乳化重合法によるイエロートナーの製造方法を説明する。
【００６８】
まず、最初にスチレン、アクリル酸、メチルメタクリル酸からスチレンアクリル共重合により、結着樹脂である一次粒子を製造する（一次粒子製造工程）。
【００６９】
次に、着色剤として一般的、かつ安価な、ピグミンイエロー（ＰＹ）−７４を用いる。また、ワックス（ＷＡＸ）としてステアリン酸ステアリルを用いる。そして、ピグミンイエロー（ＰＹ）−７４及びステアリン酸ステアリルを一次粒子と混合・凝集することでベーストナーを製造する（ベーストナー製造工程）。
【００７０】
製造したベーストナー１００重量部に、外添剤として、疎水性シリカ微粉末「Ｒ−９７２」（日本アエロジル社製）１．０重量部と、疎水性シリカ微粉末「ＲＹ−５０」（日本アエロジル社製）１．５重量部と、導電性微粒末である酸化チタン０．２５重量部、メラミン０．２０重量部と、を加えてへンシェルミキサー（三井鉱山株式会社製）で混合する（外添工程）。
【００７１】
その後、外添剤を混合したベーストナーを篩にかけて、イエロートナーを製造した（トナー製造工程）。
【００７２】
前述のようにしてガラス転移点（Ｔｇ）がＴｇy＝７０℃のイエロートナーを製造した。以下では、このガラス転移点（Ｔｇ）がＴｇy＝７０℃のイエロートナーを「Ｙ１」と呼ぶ。
【００７３】
（Ａ−２−２−２）クリアトナーについて
次に、第１の実施形態に係るクリアトナーについて説明する。
【００７４】
クリアトナーは、上述したイエロートナーと同様の製造方法である乳化重合法で製造した。クリアトナーの製造工程では、着色剤を用いていない。また、クリアトナーは、一次粒子製造工程の重合条件（重合時間条件、組成比条件等）、外添工程における外添工程（混合時間、混合の際の加熱温度（熱）等）を変化させることで、トナーの熱特性の１つであるガラス転移点（Ｔｇ）を変化させた複数種類のクリアトナーを製造した。
【００７５】
具体的には、Ｔｇt＝４５℃のクリアトナーを「Ｔ１」という。Ｔｇt＝５０℃のクリアトナーを「Ｔ２」という。Ｔｇt＝５５℃のクリアトナーを「Ｔ３」という。Ｔｇt＝６０℃のクリアトナーを「Ｔ４」という。Ｔｇt＝６５℃のクリアトナーを「Ｔ５」という。Ｔｇt＝７０℃のクリアトナーを「Ｔ６」という。Ｔｇt＝７５℃のクリアトナーを「Ｔ７」という。
【００７６】
イエロートナー及びクリアトナーのガラス転移点（Ｔｇ）は、例えば、示差熱量分析計ＤＳＣ（ＥＸＳＴＥＲ６０００、エスアイアイナノテクノロジー株式会社製）を用いて測定した。ガラス転移点の測定条件は、昇温速度１０℃／ｍｉｎで、２０℃から２００℃まで昇温させた。Ｎ2流量は２０〜６０ｍｌに調整して測定し、ベースラインとピークの延長線との交わる点からガラス転移点を求めた。
【００７７】
（Ａ−２−２−３）比較例、実施例について
第１の実施形態では、印刷媒体４としてＨＡＭＭＥＲＭＩＬ２４１ｂ（９０ｇ／ｍ２、２１６ｍｍ×２７９ｍｍ）を用いる。
なお、比較例と下記の各実施例の画像印字を作成するための定着温度、定着速度は、１８０℃、３７ｐｐｍで固定して評価を実施した。
【００７８】
（比較例１）
比較例１は、イエロートナーＹ１（Ｔｇy＝７０℃）のみで作成した画像印字とした。
【００７９】
（実施例１−１−１）
実施例１−１−１は、イエロートナーＹ１（Ｔｇy＝７０℃）、クリアトナーＴ１（Ｔｇt＝４５℃）を用いてクリアトナーの印刷媒体４上の付着量（層厚）を０．３０ｍｇ／ｃｍ２に調整して作成した画像印字とした。
ここで、印字媒体４上の付着量は、印字媒体４上の単位面積（ここでは、１ｃｍ2）当たりのトナー量という。なお、定着処理により溶融したトナーを略均一な層厚で印刷媒体４上に定着させることから、付着量を層厚と呼んで説明する。
（実施例１−１−２）
実施例１−１−２は、イエロートナーＹ１（Ｔｇy＝７０℃）、クリアトナーＴ１（Ｔｇt＝４５℃）を用いてクリアトナーの媒体上の層厚を０．３５ｍｇ／ｃｍ２に調整して作成した画像印字とした。
（実施例１−１−３）
実施例１−１−３は、イエロートナーＹ１（Ｔｇy＝７０℃）、クリアトナーＴ１（Ｔｇt＝４５℃）を用いてクリアトナーの媒体上の層厚を０．４０ｍｇ／ｃｍ２に調整して作成した画像印字とした。
（実施例１−１−４）
実施例１−１−４は、イエロートナーＹ１（Ｔｇy＝７０℃）、クリアトナーＴ１（Ｔｇt＝４５℃）を用いてクリアトナーの媒体上の層厚を０．４５ｍｇ／ｃｍ２に調整して作成した画像印字とした。
（実施例１−１−５）
実施例１−１−５は、イエロートナーＹ１（Ｔｇy＝７０℃）、クリアトナーＴ１（Ｔｇt＝４５℃）を用いてクリアトナーの媒体上の層厚を０．５０ｍｇ／ｃｍ２に調整して作成した画像印字とした。
（実施例１−１−６）
実施例１−１−６は、イエロートナーＹ１（Ｔｇy＝７０℃）、クリアトナーＴ１（Ｔｇt＝４５℃）を用いてクリアトナーの媒体上の層厚を０．５５ｍｇ／ｃｍ２に調整して作成した画像印字とした。
（実施例１−１−７）
実施例１−１−７は、イエロートナーＹ１（Ｔｇy＝７０℃）、クリアトナーＴ１（Ｔｇt＝４５℃）を用いてクリアトナーの媒体上の層厚を０．６０ｍｇ／ｃｍ２に調整して作成した画像印字とした。
（実施例１−１−８）
実施例１−１−８は、イエロートナーＹ１（Ｔｇy＝７０℃）、クリアトナーＴ１（Ｔｇt＝４５℃）を用いてクリアトナーの媒体上の層厚を０．６５ｍｇ／ｃｍ２に調整して作成した画像印字とした。
（実施例１−１−９）
実施例１−１−９は、イエロートナーＹ１（Ｔｇy＝７０℃）、クリアトナーＴ１（Ｔｇt＝４５℃）を用いてクリアトナーの媒体上の層厚を０．７０ｍｇ／ｃｍ２に調整して作成した画像印字とした。
【００８０】
（実施例１−２−１）
実施例１−２−１は、イエロートナーＹ１（Ｔｇy＝７０℃）、クリアトナーＴ２（Ｔｇt＝５０℃）を用いてクリアトナーの媒体上の層厚を０．３０ｍｇ／ｃｍ２に調整して作成した画像印字とした。
（実施例１−２−２）
実施例１−２−２は、イエロートナーＹ１（Ｔｇy＝７０℃）、クリアトナーＴ２（Ｔｇt＝５０℃）を用いてクリアトナーの媒体上の層厚を０．３５ｍｇ／ｃｍ２に調整して作成した画像印字とした。
（実施例１−２−３）
実施例１−２−３は、イエロートナーＹ１（Ｔｇ＝７０℃）、クリアトナーＴ２（Ｔｇt＝５０℃）を用いてクリアトナーの媒体上の層厚を０．４０ｍｇ／ｃｍ２に調整して作成した画像印字とした。
（実施例１−２−４）
実施例１−２−４は、イエロートナーＹ１（Ｔｇy＝７０℃）、クリアトナーＴ２（Ｔｇt＝５０℃）を用いてクリアトナーの媒体上の層厚を０．４５ｍｇ／ｃｍ２に調整して作成した画像印字とした。
（実施例１−２−５）
実施例１−２−５は、イエロートナーＹ１（Ｔｇy＝７０℃）、クリアトナーＴ２（Ｔｇt＝５０℃）を用いてクリアトナーの媒体上の層厚を０．５０ｍｇ／ｃｍ２に調整して作成した画像印字とした。
（実施例１−２−６）
実施例１−２−６は、イエロートナーＹ１（Ｔｇy＝７０℃）、クリアトナーＴ２（Ｔｇt＝５０℃）を用いてクリアトナーの媒体上の層厚を０．５５ｍｇ／ｃｍ２に調整して作成した画像印字とした。
（実施例１−２−７）
実施例１−２−７は、イエロートナーＹ１（Ｔｇy＝７０℃）、クリアトナーＴ２（Ｔｇt＝５０℃）を用いてクリアトナーの媒体上の層厚を０．６０ｍｇ／ｃｍ２に調整して作成した画像印字とした。
（実施例１−２−８）
実施例１−２−８は、イエロートナーＹ１（Ｔｇy＝７０℃）、クリアトナーＴ２（Ｔｇt＝５０℃）を用いてクリアトナーの媒体上の層厚を０．６５ｍｇ／ｃｍ２に調整して作成した画像印字とした。
（実施例１−２−９）
実施例１−２−９は、イエロートナーＹ１（Ｔｇy＝７０℃）、クリアトナーＴ２（Ｔｇt＝５０℃）を用いてクリアトナーの媒体上の層厚を０．７０ｍｇ／ｃｍ２に調整して作成した画像印字とした。
【００８１】
（実施例１−３−１）
実施例１−３−１は、イエロートナーＹ１（Ｔｇy＝７０℃）、クリアトナーＴ３（Ｔｇt＝５５℃）を用いてクリアトナーの媒体上の層厚を０．３０ｍｇ／ｃｍ２に調整して作成した画像印字とした。
（実施例１−３−２）
実施例１−３−２は、イエロートナーＹ１（Ｔｇy＝７０℃）、クリアトナーＴ３（Ｔｇｔ＝５５℃）を用いてクリアトナーの媒体上の層厚を０．３５ｍｇ／ｃｍ２に調整して作成した画像印字とした。
（実施例１−３−３）
実施例１−３−３は、イエロートナーＹ１（Ｔｇy＝７０℃）、クリアトナーＴ３（Ｔｇt＝５５℃）を用いてクリアトナーの媒体上の層厚を０．４０ｍｇ／ｃｍ２に調整して作成した画像印字とした。
（実施例１−３−４）
実施例１−３−４は、イエロートナーＹ１（Ｔｇy＝７０℃）、クリアトナーＴ３（Ｔｇt＝５５℃）を用いてクリアトナーの媒体上の層厚を０．４５ｍｇ／ｃｍ２に調整して作成した画像印字とした。
（実施例１−３−５）
実施例１−３−５は、イエロートナーＹ１（Ｔｇｙ＝７０℃）、クリアトナーＴ３（Ｔｇt＝５５℃）を用いてクリアトナーの媒体上の層厚を０．５０ｍｇ／ｃｍ２に調整して作成した画像印字とした。
（実施例１−３−６）
実施例１−３−６は、イエロートナーＹ１（Ｔｇｙ＝７０℃）、クリアトナーＴ３（Ｔｇt＝５５℃）を用いてクリアトナーの媒体上の層厚を０．５５ｍｇ／ｃｍ２に調整して作成した画像印字とした。
（実施例１−３−７）
実施例１−３−７は、イエロートナーＹ１（Ｔｇy＝７０℃）、クリアトナーＴ３（Ｔｇt＝５５℃）を用いてクリアトナーの媒体上の層厚を０．６０ｍｇ／ｃｍ２に調整して作成した画像印字とした。
（実施例１−３−８）
実施例１−３−８は、イエロートナーＹ１（Ｔｇy＝７０℃）、クリアトナーＴ３（Ｔｇt＝５５℃）を用いてクリアトナーの媒体上の層厚を０．６５ｍｇ／ｃｍ２に調整して作成した画像印字とした。
（実施例１−３−９）
実施例１−３−９は、イエロートナーＹ１（Ｔｇy＝７０℃）、クリアトナーＴ３（Ｔｇt＝５５℃）を用いてクリアトナーの媒体上の層厚を０．７０ｍｇ／ｃｍ２に調整して作成した画像印字とした。
【００８２】
（実施例１−４−１）
実施例１−４−１は、イエロートナーＹ１（Ｔｇy＝７０℃）、クリアトナーＴ４（Ｔｇt＝６０℃）を用いてクリアトナーの媒体上の層厚を０．３０ｍｇ／ｃｍ２に調整して作成した画像印字とした。
（実施例１−４−２）
実施例１−４−２は、イエロートナーＹ１（Ｔｇy＝７０℃）、クリアトナーＴ４（Ｔｇt＝６０℃）を用いてクリアトナーの媒体上の層厚を０．３５ｍｇ／ｃｍ２に調整して作成した画像印字とした。
（実施例１−４−３）
実施例１−４−３は、イエロートナーＹ１（Ｔｇy＝７０℃）、クリアトナーＴ４（Ｔｇt＝６０℃）を用いてクリアトナーの媒体上の層厚を０．４０ｍｇ／ｃｍ２に調整して作成した画像印字とした。
（実施例１−４−４）
実施例１−４−４は、イエロートナーＹ１（Ｔｇy＝７０℃）、クリアトナーＴ４（Ｔｇt＝６０℃）を用いてクリアトナーの媒体上の層厚を０．４５ｍｇ／ｃｍ２に調整して作成した画像印字とした。
（実施例１−４−５）
実施例１−４−５は、イエロートナーＹ１（Ｔｇy＝７０℃）、クリアトナーＴ４（Ｔｇt＝６０℃）を用いてクリアトナーの媒体上の層厚を０．５０ｍｇ／ｃｍ２に調整して作成した画像印字とした。
（実施例１−４−６）
実施例１−４−６は、イエロートナーＹ１（Ｔｇy＝７０℃）、クリアトナーＴ４（Ｔｇt＝６０℃）を用いてクリアトナーの媒体上の層厚を０．５５ｍｇ／ｃｍ２に調整して作成した画像印字とした。
（実施例１−４−７）
実施例１−４−７は、イエロートナーＹ１（Ｔｇy＝７０℃）、クリアトナーＴ４（Ｔｇt＝６０℃）を用いてクリアトナーの媒体上の層厚を０．６０ｍｇ／ｃｍ２に調整して作成した画像印字とした。
（実施例１−４−８）
実施例１−４−８は、イエロートナーＹ１（Ｔｇy＝７０℃）、クリアトナーＴ４（Ｔｇt＝６０℃）を用いてクリアトナーの媒体上の層厚を０．６５ｍｇ／ｃｍ２に調整して作成した画像印字とした。
（実施例１−４−９）
実施例１−４−９は、イエロートナーＹ１（Ｔｇy＝７０℃）、クリアトナーＴ４（Ｔｇt＝６０℃）を用いてクリアトナーの媒体上の層厚を０．７０ｍｇ／ｃｍ２に調整して作成した画像印字とした。
【００８３】
（実施例１−５−１）
実施例１−５−１は、イエロートナーＹ１（Ｔｇy＝７０℃）、クリアトナーＴ５（Ｔｇt＝６５℃）を用いてクリアトナーの媒体上の層厚を０．３０ｍｇ／ｃｍ２に調整して作成した画像印字とした。
（実施例１−５−２）
実施例１−５−２は、イエロートナーＹ１（Ｔｇy＝７０℃）、クリアトナーＴ５（Ｔｇt＝６５℃）を用いてクリアトナーの媒体上の層厚を０．３５ｍｇ／ｃｍ２に調整して作成した画像印字とした。
（実施例１−５−３）
実施例１−５−３は、イエロートナーＹ１（Ｔｇy＝７０℃）、クリアトナーＴ５（Ｔｇt＝６５℃）を用いてクリアトナーの媒体上の層厚を０．４０ｍｇ／ｃｍ２に調整して作成した画像印字とした。
（実施例１−５−４）
実施例１−５−４は、イエロートナーＹ１（Ｔｇy＝７０℃）、クリアトナーＴ５（Ｔｇt＝６５℃）を用いてクリアトナーの媒体上の層厚を０．４５ｍｇ／ｃｍ２に調整して作成した画像印字とした。
（実施例１−５−５）
実施例１−５−５は、イエロートナーＹ１（Ｔｇy＝７０℃）、クリアトナーＴ５（Ｔｇt＝６５℃）を用いてクリアトナーの媒体上の層厚を０．５０ｍｇ／ｃｍ２に調整して作成した画像印字とした。
（実施例１−５−６）
実施例１−５−６は、イエロートナーＹ１（Ｔｇy＝７０℃）、クリアトナーＴ５（Ｔｇt＝６５℃）を用いてクリアトナーの媒体上の層厚を０．５５ｍｇ／ｃｍ２に調整して作成した画像印字とした。
（実施例１−５−７）
実施例１−５−７は、イエロートナーＹ１（Ｔｇy＝７０℃）、クリアトナーＴ５（Ｔｇt＝６５℃）を用いてクリアトナーの媒体上の層厚を０．６０ｍｇ／ｃｍ２に調整して作成した画像印字とした。
（実施例１−５−８）
実施例１−５−８は、イエロートナーＹ１（Ｔｇy＝７０℃）、クリアトナーＴ５（Ｔｇt＝６５℃）を用いてクリアトナーの媒体上の層厚を０．６５ｍｇ／ｃｍ２に調整して作成した画像印字とした。
（実施例１−５−９）
実施例１−５−９は、イエロートナーＹ１（Ｔｇy＝７０℃）、クリアトナーＴ５（Ｔｇt＝６５℃）を用いてクリアトナーの媒体上の層厚を０．７０ｍｇ／ｃｍ２に調整して作成した画像印字とした。
【００８４】
（実施例１−６−１）
実施例１−６−１は、イエロートナーＹ１（Ｔｇy＝７０℃）、クリアトナーＴ６（Ｔｇt＝７０℃）を用いてクリアトナーの媒体上の層厚を０．３０ｍｇ／ｃｍ２に調整して作成した画像印字とした。
（実施例１−６−２）
実施例１−６−２は、イエロートナーＹ１（Ｔｇy＝７０℃）、クリアトナーＴ６（Ｔｇt＝７０℃）を用いてクリアトナーの媒体上の層厚を０．３５ｍｇ／ｃｍ２に調整して作成した画像印字とした。
（実施例１−６−３）
実施例１−６−３は、イエロートナーＹ１（Ｔｇy＝７０℃）、クリアトナーＴ６（Ｔｇt＝７０℃）を用いてクリアトナーの媒体上の層厚を０．４０ｍｇ／ｃｍ２に調整して作成した画像印字とした。
（実施例１−６−４）
実施例１−６−４は、イエロートナーＹ１（Ｔｇy＝７０℃）、クリアトナーＴ６（Ｔｇt＝７０℃）を用いてクリアトナーの媒体上の層厚を０．４５ｍｇ／ｃｍ２に調整して作成した画像印字とした。
（実施例１−６−５）
実施例１−６−５は、イエロートナーＹ１（Ｔｇy＝７０℃）、クリアトナーＴ６（Ｔｇt＝７０℃）を用いてクリアトナーの媒体上の層厚を０．５０ｍｇ／ｃｍ２に調整して作成した画像印字とした。
（実施例１−６−６）
実施例１−６−６は、イエロートナーＹ１（Ｔｇy＝７０℃）、クリアトナーＴ６（Ｔｇt＝７０℃）を用いてクリアトナーの媒体上の層厚を０．５５ｍｇ／ｃｍ２に調整して作成した画像印字とした。
（実施例１−６−７）
実施例１−６−７は、イエロートナーＹ１（Ｔｇy＝７０℃）、クリアトナーＴ６（Ｔｇt＝７０℃）を用いてクリアトナーの媒体上の層厚を０．６０ｍｇ／ｃｍ２に調整して作成した画像印字とした。
（実施例１−６−８）
実施例１−６−８は、イエロートナーＹ１（Ｔｇy＝７０℃）、クリアトナーＴ６（Ｔｇt＝７０℃）を用いてクリアトナーの媒体上の層厚を０．６５ｍｇ／ｃｍ２に調整して作成した画像印字とした。
（実施例１−６−９）
実施例１−６−９は、イエロートナーＹ１（Ｔｇy＝７０℃）、クリアトナーＴ６（Ｔｇt＝７０℃）を用いてクリアトナーの媒体上の層厚を０．７０ｍｇ／ｃｍ２に調整して作成した画像印字とした。
【００８５】
（実施例１−７−１）
実施例１−７−１は、イエロートナーＹ１（Ｔｇy＝７０℃）、クリアトナーＴ７（Ｔｇt＝７５℃）を用いてクリアトナーの媒体上の層厚を０．３０ｍｇ／ｃｍ２に調整して作成した画像印字とした。
（実施例１−７−２）
実施例１−７−２は、イエロートナーＹ１（Ｔｇy＝７０℃）、クリアトナーＴ７（Ｔｇt＝７５℃）を用いてクリアトナーの媒体上の層厚を０．３５ｍｇ／ｃｍ２に調整して作成した画像印字とした。
（実施例１−７−３）
実施例１−７−３は、イエロートナーＹ１（Ｔｇy＝７０℃）、クリアトナーＴ７（Ｔｇt＝７５℃）を用いてクリアトナーの媒体上の層厚を０．４０ｍｇ／ｃｍ２に調整して作成した画像印字とした。
（実施例１−７−４）
実施例１−７−４は、イエロートナーＹ１（Ｔｇy＝７０℃）、クリアトナーＴ７（Ｔｇt＝７５℃）を用いてクリアトナーの媒体上の層厚を０．４５ｍｇ／ｃｍ２に調整して作成した画像印字とした。
（実施例１−７−５）
実施例１−７−５は、イエロートナーＹ１（Ｔｇy＝７０℃）、クリアトナーＴ６（Ｔｇt＝７５℃）を用いてクリアトナーの媒体上の層厚を０．５０ｍｇ／ｃｍ２に調整して作成した画像印字とした。
（実施例１−７−６）
実施例１−７−６は、イエロートナーＹ１（Ｔｇy＝７０℃）、クリアトナーＴ７（Ｔｇt＝７５℃）を用いてクリアトナーの媒体上の層厚を０．５５ｍｇ／ｃｍ２に調整して作成した画像印字とした。
（実施例１−７−７）
実施例１−７−７は、イエロートナーＹ１（Ｔｇy＝７０℃）、クリアトナーＴ７（Ｔｇt＝７５℃）を用いてクリアトナーの媒体上の層厚を０．６０ｍｇ／ｃｍ２に調整して作成した画像印字とした。
（実施例１−７−８）
実施例１−７−８は、イエロートナーＹ１（Ｔｇy＝７０℃）、クリアトナーＴ７（Ｔｇt＝７５℃）を用いてクリアトナーの媒体上の屑厚を０．６５ｍｇ／ｃｍ２に調整して作成した画像印字とした。
（実施例１−７−９）
実施例１−７−９は、イエロートナーＹ１（Ｔｇy＝７０℃）、クリアトナーＴ７（Ｔｇt＝７５℃）を用いてクリアトナーの媒体上の層厚を０．７０ｍｇ／ｃｍ２に調整して作成した画像印字とした。
【００８６】
（Ａ−２−２−３）評価方法
次に、第１の実施形態に係るイエロートナーの上層にクリアトナーを置いて印字したときの印字評価について図面を参照しながら詳細に説明する。
【００８７】
［印字作成方法］
まず、第１の実施形態で用いた印字作成方法を説明する。
【００８８】
（ａ）画像形成ユニットＹ２のトナータンク３６ｙに、イエロートナー（Ｙ１）を１００ｇ収容したものを準備した。また、画像形成ユニットＴ２のトナータンク３６ｔに、各クリアトナー（Ｔ１〜Ｔ７）を１００ｇ収容したものを、それぞれ１台ずつ準備した。
【００８９】
（ｂ）上記（ａ）の各画像形成ユニットを備える画像形成装置１を温度２３℃程度、湿度５５％程度の環境（以下、ＮＮ（ノーマル温度、ノーマル湿度）環境と呼ぶ。）に一晩（例えば１２時間以上）放置する。ここで、ＮＮ環境とは、画像形成装置１が置かれる環境の温度及び湿度が、通常の状態の環境をいう。この実施形態では、ＮＮ環境は、温度が２３℃程度、湿度が５５％程度と定義する。すなわち、第１の実施形態では、通常の環境状態に画像形成装置１が置かれている場合を想定して耐光性の確認評価を行なう。
【００９０】
（ｃ）ＮＮ環境において、画像形成装置１に画像形成ユニットＹ２、画像形成ユニットＴ２をセットして印刷媒体４に印字を行なった。
【００９１】
第１の実施形態では、印刷媒体４としてＨＡＭＭＥＲＭＩＬ２４１ｂ（９０ｇ／ｍ２、２１６ｍｍ×２７９ｍｍ）を用いている。
【００９２】
図３及び図４は、耐光性を確認するための印刷媒体４上の印字範囲を説明する説明図である。
【００９３】
図３は、第１の実施形態に係るイエロートナーＹ１の単色印字を行なったときの印字範囲を説明する説明図である。図３（Ａ）は、印刷媒体４の印字面を上から見た図である。図３（Ａ）の上方向が印刷媒体４の通紙方向である。図３（Ａ）に示す印刷媒体４の上端部の左角部を原点として、左方向がｘ軸方向（ｍｍ）とし、下方向がｙ軸方向（ｍｍ）とする。図３（Ｂ）は、図３（Ａ）のＸ−Ｘ矢視断面図である。図３（Ｂ）は、図３（Ａ）のｙ＝９．０ｃｍの位置としている。
【００９４】
図４は、第１の実施形態に係るイエロートナーＹ１と、各クリアトナーＴ１〜Ｔ７とを用いて、印刷媒体４上の付着量（層厚）を変えて印字したときの印字範囲を説明する説明図である。なお、印刷媒体４上の層厚は、０．４０ｍｇ／ｃｍ2〜０．６０ｍｇ／ｃｍ2とし、０．０５ｍｇ／ｃｍ2刻みで変化させた。
【００９５】
図４（Ａ）は、印刷媒体４の印字面を上から見た図である。図４（Ａ）の上方向が印刷媒体４の通紙方向である。図４（Ａ）に示す印刷媒体４の上端部の左角部を原点として、左方向がｘ軸方向（ｍｍ）とし、下方向がｙ軸方向（ｍｍ）とする。図４（Ｂ）は、図４（Ａ）のＸ−Ｘ矢視断面図である。図４（Ｂ）は、図４（Ａ）のｙ＝９．０ｃｍの位置としている。
【００９６】
図３（Ａ）に示すように、イエロートナーＹ１の単色印字の耐光性を確認するため、イエロートナーＹ１単色の印字範囲は、ｘ＝１．０ｃｍ〜２８．０ｃｍ、ｙ＝１．０ｃｍ〜１０．０ｃｍとした。
【００９７】
図４（Ａ）に示すように、イエロートナーＹ１の上層にクリアトナーＴ１〜Ｔ６を重ねた印字の耐光性を確認するため、イエロートナーＹ１の上層にクリアトナーＴ１〜Ｔ６を重ねたときの印字範囲は、ｘ＝１．０ｃｍ〜２８．０ｃｍ、ｙ＝１．０ｃｍ〜１０．０ｃｍとした。
【００９８】
（ｄ）印字サンプルの作成
上記（ｃ）で印字媒体４上に印字した印字範囲のうち、耐光性試験用の印字サンプルと、定着性確認用サンプルの印字サンプルとを作成した。
【００９９】
具体的には、耐光性試験用の印字サンプルの範囲は、比較例及び全ての実施例で共通とし、ｘ＝２．０ｃｍ〜１４．０ｃｍ、ｙ＝２．０ｃｍ〜８．０ｃｍとした。
【０１００】
また、定着性確認用の印字サンプルの範囲は、比較例及び全ての実施例で共通とし、ｘ＝１５．０ｃｍ〜２７．０ｃｍ、ｙ＝２．０ｃｍ〜８．０ｃｍとした。
【０１０１】
［耐光性確認評価（評価１）］
図５及び図６は、第１の実施形態に係る比較例及び各実施例の評価結果を示す評価結果図である。
【０１０２】
耐光性確認評価は、印字媒体４上の形成された印字部の耐光性を確認する評価である。図５及び図６では、耐光性確認評価を評価１として示している。
【０１０３】
一般的に、印刷物は、長時間、例えば太陽光や蛍光灯等の光にさらされると、退色（色あせ）する。この退色は、光に含まれる紫外線がトナー顔料を構成する化合物の結合を壊すことが原因である。より具体的には、イエロートナーＹ１の顔料を構成する化合物の結合（−Ｎ＝Ｎ−）は、弱い結合のため、紫外線によって壊されやすい。
【０１０４】
耐光性確認評価の測定方法は、次のようにして行なった。
【０１０５】
まず、印字濃度測定装置（Ｘ−ｒｉｔｅ５２８（Ｘ−Ｒｉｔｅ社））使用し、図３（Ａ）、図４（Ａ）で示す、イエロートナーＹ１単色、イエロートナー＋クリアトナーＴ１〜Ｔ６の耐光性確認用の印字領域を対角線で結んだ位置の印字濃度を測定した。この光照射前の印字濃度をＯＤ1とする。
【０１０６】
次に、耐光性試験用の印字サンプルの印字領域に、キセノン耐候性試験機Ｃｉ４０００型（ＡＴＬＡＳ社製）を使用し、キセノンランプ５５０００ｌｕｘの照射条件にて７００時間照射を行なった。
【０１０７】
その後、印字濃度測定装置（Ｘ−ｒｉｔｅ５２８（Ｘ−Ｒｉｔｅ社））使用し、図３（Ａ）、図４（Ａ）で示す、イエロートナーＹ１単色、イエロートナー＋クリアトナーＴ１〜Ｔ６の耐光性確認用の印字領域の対角線で結んだ位置（すなわち、光照射前と同じ位置）の印字濃度を測定した、この光照射後の濃度をＯＤ２とする。
【０１０８】
そして、下記式（１）に従って、光照射前の印字濃度ＯＤ1、光照射後の印字濃度ＯＤ2の濃度変化（濃度維持）率ＣＲ［％］を求めた。
濃度維持率ＣＲ［％］＝ＯＤ2／ＯＤ1×１００    …（１）
【０１０９】
評価の判定は、以下のように実施した。
良好（Ａ）：７００時間照射後の濃度維持率が７０％以上
不良（Ｃ）：７００時間照射後の濃度維持率が７０％未満
【０１１０】
［定着性確認評価（評価２）］
定着性確認評価は、印字媒体４上の形成された印字部分の定着性を確認する評価である。図５及び図６では、定着性確認評価を評価２として示している。
【０１１１】
クリアトナーは、定着補助を目的に使用される事が多く、トナーが溶融し易いという特徴を持つ。そのため、クリアトナーを用いた印字では定着不良が発生し易くなる。
【０１１２】
熱定着したトナーは、記録媒体内にトナーが浸潤し定着される。トナーに加えられる熱量が低すぎるとトナーの溶融が不十分となるため未定着となる印字不良が発生する。一方、加えられる熱量が高すぎるとトナーの溶融が進み過ぎるため、トナーが加熱ローラ側にくっつき、トナーと加熱ローラが接触した位置から加熱ローラが一周した位置にトナーが付着（本評価では、定着残像の発生と呼ぶ）する印字不良（ホットオフセット）が発生する。
【０１１３】
定着性確認評価の測定は、以下のように、未定着の確認は、テープ剥離法による定着率測定で行い、ホットオフセットの確認は、定着残像発生の有無を目視判定で行なった。その結果も纏めて図５及び図６に示す。
【０１１４】
まず、印字濃度測定装置（Ｘ−ｒｉｔｅ５２８（Ｘ−Ｒｉｔｅ社））使用し、図３（Ａ）、図４（Ａ）で示した、イエロートナーＹ１単色、イエロートナーＹ１＋クリアトナーＴ１〜Ｔ６の定着性確認用の印字サンプルの印字領域の対角線で結んだ位置の印字濃度を測定した。この印字濃度をＯＤ３とする。
【０１１５】
次に、図３（Ａ）、図４（Ａ）に示した、イエロートナーＹ１単色、イエロートナーＹ１＋クリアトナーＴ１〜Ｔ６の定着性確認用の印字サンプルの印字領域に、スコッチテープ（住友スリーエム株式会社製、型番８１０）を貼る。そして、スコッチテープの上を５００ｇのおもりで一往復させてから剥離した。
【０１１６】
その後、印字濃度測定装置（Ｘ−ｒｉｔｅ５２８（Ｘ−Ｒｉｔｅ社））使用し、スコッチテープで剥離後の定着性確認用の印字サンプルの印字領域の対角線で結んだ位置の印字濃度を測定した。この印字濃度をＯＤ４とする。このとき、おもりは自重以外に上から力をかけず、おもりの移動速度目安は１０ｍｍ／ｓｅｃ程度とする。
【０１１７】
そして、下記式（２）に従って、印字濃度ＯＤ３、印字濃度ＯＤ４を用いて、定着率ＦＲ［％］を求めた。
定着率ＦＲ［％］＝ＯＤ４／ＯＤ３×１００    …（２）
【０１１８】
評価の判定は、以下のように実施した。
良好（Ａ）：定着率が９０％以上であり、ホットオフセットも未発生である事を確認した。
不良（Ｃ）：定着率が９０％未満、またはホットオフセットが発生している事を確認した。
【０１１９】
［光沢度確認評価（評価３）］
光沢度確認評価は、印字媒体４上の形成された印字部分の光沢度（グロス値）を確認する評価である。図５及び図６では、定着性確認評価を評価３として示している。
【０１２０】
クリアトナーは、定着補助だけでなくグロス調整を目的としても使用される。そのため、異なるＴｇを有するクリアトナーを用いた印字では高グロス化が望める一方、逆に低グロス化する可能性もある。
【０１２１】
同じ条件（１８０℃、３７ｐｐｍ）で熱定着する場合、クリアトナーのグロスは、Ｔｇが高ければトナーの溶融が不十分となりグロスが下がる。一方、Ｔｇが低いとトナーが十分に溶融し、グロスが上がる。
【０１２２】
光沢度確認評価の測定は、作成したグロス確認用の印字に対して行なった。グロス値の確認は、グロスメーター（ＭＯＤＥＬ  ＧＭ−２６Ｄ  ＦＯＲ７５°）（村上色材研究所）を使用し、図３（Ａ）、図４（Ａ）で示したイエロートナーＹ１単色、イエロートナーＹ１＋クリアトナーＴ１〜Ｔ６の定着性確認用の印字サンプルの印字領域の対角線で結んだ位置の印字のグロス値を測定した。
【０１２３】
評価の判定は、以下のように実施した。
良好（Ａ）：グロス値が６０以上である事を確認した。
普通（Ｂ）：グロス値が４０以上、６０未満である事を確認した。
不良（Ｃ）：グロス値が４０未満である事を確認した。
【０１２４】
［総合評価］
評価１、評価２、評価３の全ての評価が「Ａ」の場合は、総合判定を「Ａ」とする。全ての評価に「Ｂ」が含まれていれば総合判定を「Ｂ」とする。全評価とも「Ｃ」、または、いずれかの評価の１つに「Ｃ」があれば、良好な印字が保てないと判断し総合判定を「Ｃ」とした。
【０１２５】
（Ａ−２−４）評価結果
第１の実施形態では、比較例１、上述した各実施例の組み合わせで作成した印字に対して上述した耐光性確認に関する評価を行なった。図５及び図６を参照しながら評価結果を説明する。
【０１２６】
［比較例１］
比較例１は、上述したように、ガラス転移点が７０℃のイエロートナーＹ１のみで作成した画像印字である。この場合、評価１の結果は「Ｃ」であり、評価２の結果は「Ａ」であり、評価３の結果は「Ｃ」であった。そのため、総合判定結果は「Ｃ」となった。
【０１２７】
［クリアトナーＴ１を用いた実施例１−１−１〜実施例１−１−９］
実施例１−１−１は、評価１の結果が「Ｃ」、評価２の結果が「Ｃ」、評価３の結果が「Ｃ」であった。そのため、総合判定結果は「Ｃ」となった。
実施例１−１−２は、評価１の結果が「Ｃ」、評価２の結果が「Ｃ」、評価３の結果が「Ｃ」であった。そのため、総合判定結果は「Ｃ」となった。
実施例１−１−３は、評価１の結果が「Ａ」、評価２の結果が「Ｃ」、評価３の結果が「Ｃ」であった。そのため、総合判定結果は「Ｃ」となった。
実施例１−１−４は、評価１の結果が「Ａ」、評価２の結果が「Ｃ」、評価３の結果が「Ｃ」であった。そのため、総合判定結果は「Ｃ」となった。
実施例１−１−５は、評価１の結果が「Ａ」、評価２の結果が「Ｃ」、評価３の結果が「Ｃ」であった。そのため、総合判定結果は「Ｃ」となった。
実施例１−１−６は、評価１の結果が「Ａ」、評価２の結果が「Ｃ」、評価３の結果が「Ｃ」であった。そのため、総合判定結果は「Ｃ」となった。
実施例１−１−７は、評価１の結果が「Ａ」、評価２の結果が「Ｃ」、評価３の結果が「Ｂ」であった。そのため、総合判定結果は「Ｃ」となった。
実施例１−１−８は、評価１の結果が「Ａ」、評価２の結果が「Ｃ」、評価３の結果が「Ｂ」であった。そのため、総合判定結果は「Ｃ」となった。
実施例１−１−９は、評価１の結果が「Ａ」、評価２の結果が「Ｃ」、評価３の結果が「Ｂ」であった。そのため、総合判定結果は「Ｃ」となった。
【０１２８】
［クリアトナーＴ２を用いた実施例１−２−１〜実施例１−２−９］
実施例１−２−１は、評価１の結果が「Ｃ」、評価２の結果が「Ａ」、評価３の結果が「Ｃ」であった。そのため、総合判定結果は「Ｃ」となった。
実施例１−２−２は、評価１の結果が「Ｃ」、評価２の結果が「Ａ」、評価３の結果が「Ｃ」であった。そのため、総合判定結果は「Ｃ」となった。
実施例１−２−３は、評価１の結果が「Ａ」、評価２の結果が「Ａ」、評価３の結果が「Ａ」であった。そのため、総合判定結果は「Ａ」となった。
実施例１−２−４は、評価１の結果が「Ａ」、評価２の結果が「Ａ」、評価３の結果が「Ａ」であった。そのため、総合判定結果は「Ａ」となった。
実施例１−２−５は、評価１の結果が「Ａ」、評価２の結果が「Ａ」、評価３の結果が「Ａ」であった。そのため、総合判定結果は「Ａ」となった。
実施例１−２−６は、評価１の結果が「Ａ」、評価２の結果が「Ａ」、評価３の結果が「Ｂ」であった。そのため、総合判定結果は「Ｂ」となった。
実施例１−２−７は、評価１の結果が「Ａ」、評価２の結果が「Ａ」、評価３の結果が「Ｂ」であった。そのため、総合判定結果は「Ｂ」となった。
実施例１−２−８は、評価１の結果が「Ａ」、評価２の結果が「Ｃ」、評価３の結果が「Ｂ」であった。そのため、総合判定結果は「Ｃ」となった。
実施例１−２−９は、評価１の結果が「Ａ」、評価２の結果が「Ｃ」、評価３の結果が「Ｃ」であった。そのため、総合判定結果は「Ｃ」となった。
【０１２９】
［クリアトナーＴ３を用いた実施例１−３−１〜実施例１−３−９］
実施例１−３−１は、評価１の結果が「Ｃ」、評価２の結果が「Ａ」、評価３の結果が「Ｃ」であった。そのため、総合判定結果は「Ｃ」となった。
実施例１−３−２は、評価１の結果が「Ｃ」、評価２の結果が「Ａ」、評価３の結果が「Ｃ」であった。そのため、総合判定結果は「Ｃ」となった。
実施例１−３−３は、評価１の結果が「Ａ」、評価２の結果が「Ａ」、評価３の結果が「Ａ」であった。そのため、総合判定結果は「Ａ」となった。
実施例１−３−４は、評価１の結果が「Ａ」、評価２の結果が「Ａ」、評価３の結果が「Ａ」であった。そのため、総合判定結果は「Ａ」となった。
実施例１−３−５は、評価１の結果が「Ａ」、評価２の結果が「Ａ」、評価３の結果が「Ａ」であった。そのため、総合判定結果は「Ａ」となった。
実施例１−３−６は、評価１の結果が「Ａ」、評価２の結果が「Ａ」、評価３の結果が「Ｂ」であった。そのため、総合判定結果は「Ｂ」となった。
実施例１−３−７は、評価１の結果が「Ａ」、評価２の結果が「Ａ」、評価３の結果が「Ｂ」であった。そのため、総合判定結果は「Ｂ」となった。
実施例１−３−８は、評価１の結果が「Ａ」、評価２の結果が「Ｃ」、評価３の結果が「Ｂ」であった。そのため、総合判定結果は「Ｃ」となった。
実施例１−３−９は、評価１の結果が「Ａ」、評価２の結果が「Ｃ」、評価３の結果が「Ｃ」であった。そのため、総合判定結果は「Ｃ」となった。
【０１３０】
［クリアトナーＴ４を用いた実施例１−４−１〜実施例１−４−９］
実施例１−４−１は、評価１の結果が「Ｃ」、評価２の結果が「Ａ」、評価３の結果が「Ｃ」であった。そのため、総合判定結果は「Ｃ」となった。
実施例１−４−２は、評価１の結果が「Ｃ」、評価２の結果が「Ａ」、評価３の結果が「Ｃ」であった。そのため、総合判定結果は「Ｃ」となった。
実施例１−４−３は、評価１の結果が「Ａ」、評価２の結果が「Ａ」、評価３の結果が「Ａ」であった。そのため、総合判定結果は「Ａ」となった。
実施例１−４−４は、評価１の結果が「Ａ」、評価２の結果が「Ａ」、評価３の結果が「Ａ」であった。そのため、総合判定結果は「Ａ」となった。
実施例１−４−５は、評価１の結果が「Ａ」、評価２の結果が「Ａ」、評価３の結果が「Ａ」であった。そのため、総合判定結果は「Ａ」となった。
実施例１−４−６は、評価１の結果が「Ａ」、評価２の結果が「Ａ」、評価３の結果が「Ｂ」であった。そのため、総合判定結果は「Ｂ」となった。
実施例１−４−７は、評価１の結果が「Ａ」、評価２の結果が「Ａ」、評価３の結果が「Ｂ」であった。そのため、総合判定結果は「Ｂ」となった。
実施例１−４−８は、評価１の結果が「Ａ」、評価２の結果が「Ｃ」、評価３の結果が「Ｃ」であった。そのため、総合判定結果は「Ｃ」となった。
実施例１−４−９は、評価１の結果が「Ａ」、評価２の結果が「Ｃ」、評価３の結果が「Ｃ」であった。そのため、総合判定結果は「Ｃ」となった。
【０１３１】
［クリアトナーＴ５を用いた実施例１−５−１〜実施例１−５−９］
実施例１−５−１は、評価１の結果が「Ｃ」、評価２の結果が「Ａ」、評価３の結果が「Ｃ」であった。そのため、総合判定結果は「Ｃ」となった。
実施例１−５−２は、評価１の結果が「Ｃ」、評価２の結果が「Ａ」、評価３の結果が「Ｃ」であった。そのため、総合判定結果は「Ｃ」となった。
実施例１−５−３は、評価１の結果が「Ａ」、評価２の結果が「Ａ」、評価３の結果が「Ａ」であった。そのため、総合判定結果は「Ａ」となった。
実施例１−５−４は、評価１の結果が「Ａ」、評価２の結果が「Ａ」、評価３の結果が「Ａ」であった。そのため、総合判定結果は「Ａ」となった。
実施例１−５−５は、評価１の結果が「Ａ」、評価２の結果が「Ａ」、評価３の結果が「Ａ」であった。そのため、総合判定結果は「Ａ」となった。
実施例１−５−６は、評価１の結果が「Ａ」、評価２の結果が「Ａ」、評価３の結果が「Ｂ」であった。そのため、総合判定結果は「Ｂ」となった。
実施例１−５−７は、評価１の結果が「Ａ」、評価２の結果が「Ａ」、評価３の結果が「Ｂ」であった。そのため、総合判定結果は「Ｂ」となった。
実施例１−５−８は、評価１の結果が「Ａ」、評価２の結果が「Ｃ」、評価３の結果が「Ｃ」であった。そのため、総合判定結果は「Ｃ」となった。
実施例１−５−９は、評価１の結果が「Ａ」、評価２の結果が「Ｃ」、評価３の結果が「Ｃ」であった。そのため、総合判定結果は「Ｃ」となった。
【０１３２】
［クリアトナーＴ６を用いた実施例１−６−１〜実施例１−６−９］
実施例１−６−１は、評価１の結果が「Ｃ」、評価２の結果が「Ａ」、評価３の結果が「Ｃ」であった。そのため、総合判定結果は「Ｃ」となった。
実施例１−６−２は、評価１の結果が「Ｃ」、評価２の結果が「Ａ」、評価３の結果が「Ｃ」であった。そのため、総合判定結果は「Ｃ」となった。
実施例１−６−３は、評価１の結果が「Ａ」、評価２の結果が「Ａ」、評価３の結果が「Ａ」であった。そのため、総合判定結果は「Ａ」となった。
実施例１−６−４は、評価１の結果が「Ａ」、評価２の結果が「Ａ」、評価３の結果が「Ａ」であった。そのため、総合判定結果は「Ａ」となった。
実施例１−６−５は、評価１の結果が「Ａ」、評価２の結果が「Ａ」、評価３の結果が「Ａ」であった。そのため、総合判定結果は「Ａ」となった。
実施例１−６−６は、評価１の結果が「Ａ」、評価２の結果が「Ａ」、評価３の結果が「Ｂ」であった。そのため、総合判定結果は「Ｂ」となった。
実施例１−６−７は、評価１の結果が「Ａ」、評価２の結果が「Ａ」、評価３の結果が「Ｂ」であった。そのため、総合判定結果は「Ｂ」となった。
実施例１−６−８は、評価１の結果が「Ａ」、評価２の結果が「Ｃ」、評価３の結果が「Ｃ」であった。そのため、総合判定結果は「Ｃ」となった。
実施例１−６−９は、評価１の結果が「Ａ」、評価２の結果が「Ｃ」、評価３の結果が「Ｃ」であった。そのため、総合判定結果は「Ｃ」となった。
【０１３３】
［クリアトナーＴ７を用いた実施例１−７−１〜実施例１−７−９］
実施例１−７−１は、評価１の結果が「Ｃ」、評価２の結果が「Ｃ」、評価３の結果が「Ｃ」であった。そのため、総合判定結果は「Ｃ」となった。
実施例１−７−２は、評価１の結果が「Ｃ」、評価２の結果が「Ｃ」、評価３の結果が「Ｃ」であった。そのため、総合判定結果は「Ｃ」となった。
実施例１−７−３は、評価１の結果が「Ａ」、評価２の結果が「Ｃ」、評価３の結果が「Ｂ」であった。そのため、総合判定結果は「Ｃ」となった。
実施例１−７−４は、評価１の結果が「Ａ」、評価２の結果が「Ｃ」、評価３の結果が「Ｂ」であった。そのため、総合判定結果は「Ｃ」となった。
実施例１−７−５は、評価１の結果が「Ａ」、評価２の結果が「Ｃ」、評価３の結果が「Ｃ」であった。そのため、総合判定結果は「Ｃ」となった。
実施例１−７−６は、評価１の結果が「Ａ」、評価２の結果が「Ｃ」、評価３の結果が「Ｃ」であった。そのため、総合判定結果は「Ｃ」となった。
実施例１−７−７は、評価１の結果が「Ａ」、評価２の結果が「Ｃ」、評価３の結果が「Ｃ」であった。そのため、総合判定結果は「Ｃ」となった。
実施例１−７−８は、評価１の結果が「Ａ」、評価２の結果が「Ｃ」、評価３の結果が「Ｃ」であった。そのため、総合判定結果は「Ｃ」となった。
実施例１−７−９は、評価１の結果が「Ａ」、評価２の結果が「Ｃ」、評価３の結果が「Ｃ」であった。そのため、総合判定結果は「Ｃ」となった。
【０１３４】
（Ａ−３）第１の実施形態の効果
以上のように、第１の実施形態によれば、以下の効果を奏する。
【０１３５】
（Ａ−３−１）第１の実施形態では、イエロートナーＹ１の上層に重ねるクリアトナーの印刷媒体４上の付着量（層厚：ＭＴ）は、以下の範囲のときに、耐光性を改善することができる。
０．４０ｍｇ／ｃｍ２≦ＭＴ≦０．６０ｍｇ／ｃｍ２    …（３）
このように、イエロートナーＹ１の上層にクリアトナーを重ねることにより、クリアトナーがイエロートナーを覆うことになる。そのため、イエロートナーに到達する光照射を低減させることができ、トナー顔料を構成する化合物の結合破壊を抑制できる。その結果、イエロートナーＹ１の退色を防ぐことができ、イエロートナーＹ１の耐光性が改善する。
【０１３６】
イエロートナーＹ１の上層に重ねるクリアトナーの付着量（層厚）が少ないときには、イエロートナーＹ１に到達する光量を充分に低減することができない。逆に、クリアトナーの付着量（層厚）を多くすれば、その分だけイエロートナーＹ１の耐光性を改善することが期待できる。しかし、クリアトナーの付着量を無駄に多くすることは望ましくない。また、クリアトナーの付着量を多くすることは、イエロートナーとクリアトナーとの溶融させるための熱量が不足し、定着不良の発生や、光沢度（グロス値）の低下も考えられる。そこで、第１の実施形態によれば、イエロートナーＹ１の上層に重ねるクリアートナーの付着量（層厚：ＭＴ）を、０．４０ｍｇ／ｃｍ２≦ＭＴ≦０．６０ｍｇ／ｃｍ２の範囲とすることで、イエロートナーの耐光性を良好なものとするクリアトナーの最適な付着量（層厚）を求めることができた。
【０１３７】
（Ａ−３−２）また、第１の実施形態では、イエロートナーＹ１のガラス転移点（Ｔｇy）と、その上層に重ねるクリアトナーのガラス転移点（Ｔｇt）との関係が、以下の関係にあるときに、印字媒体４上でのトナーの定着性を維持することができる。
０℃≦Ｔｇy−Ｔｇt≦２０℃    …（４）
イエロートナーＹ１のガラス転移点と、クリアトナーのガラス転移点との差（Ｔｇy−Ｔｇt）を上記（４）の範囲にすることで、トナーを溶融させるときにかかる熱量を最適とすることができる。つまり、クリアトナーのガラス転移点を従来よりも高くすることで、クリアトナーによる光沢度（グロス値）を向上させることができる。その一方、クリアトナーのガラス転移点がイエロートナーのガラス転移点よりも高くしてしまうと、クリアトナーがイエロートナーよりも溶融しやすくなり、ホットオフセットが発生しやすくなり、光沢度（グロス値）の低下やトナー定着性に影響を与えることになる。逆に、ガラス転移点の差（Ｔｇy−Ｔｇt）がマイナスになると、クリアトナーが溶融せず、光沢度（グロス値）が低下することになる。そこで、第１の実施形態では、イエロートナーＹ１のガラス転移点とクリアトナーのガラス転移点との差が、０℃≦Ｔｇy−Ｔｇt≦２０℃のときに、光沢度を向上させながら、トナーの定着性を維持することができた。
【０１３８】
（Ａ−３−３）さらに、第１の実施形態では、以下の範囲のとき、イエロートナーＹ１の耐光性を改善させることができ、かつ、印字媒体４上で十分な定着性も維持できる。
０．４０ｍｇ／ｃｍ２≦ＭＴ≦０．６０ｍｇ／ｃｍ２、
かつ、０℃≦Ｔｇy−Ｔｇt≦２０℃          …（５）
また、クリアトナーの付着量を多くすることは、イエロートナーとクリアトナーとの溶融させるための熱量が不足し、定着不良の発生や、光沢度（グロス値）の低下も考えられる。
【０１３９】
（Ａ−３−４）また、第１の実施形態では、イエロートナーＹ１の上層に重ねるクリアトナーの付着量（層厚：ＭＴ）と、イエロートナーＹ１のガラス転移点とクリアトナーのガラス転移点との関係が、以下の関係のときに、耐光性、定着性に加えて、光沢度（グロス値）も良好となった。
０．４０ｍｇ／ｃｍ２≦ＭＴ≦０．５０ｍｇ／ｃｍ２、
かつ、０℃≦Ｔｇy−Ｔｇt≦２０℃        …（６）
【０１４０】
（Ｂ）第２の実施形態
次に、本発明に係る画像形成装置の第２の実施形態を、図面を参照しながら詳細に説明する。
【０１４１】
（Ｂ−１）第２の実施形態の構成及び動作
第２の実施形態では、クリアトナーの結着樹脂が、第１の実施形態と異なる。そのため、第２の実施形態においても、第１の実施形態で説明した画像形成装置１の構成及び動作を用いることができる。また、第２の実施形態においても、イエロートナーＹ１、クリアトナーを用いた印字の評価方法（すなわち、印字作成方法、耐光性確認評価方法、定着性確認評価方法、光沢度確認評価方法、総合評価方法）は、第１の実施形態で説明した方法を用いることができる。従って、第２の実施形態においても、図１〜図４を用いて説明する。
【０１４２】
第１の実施形態では、クリアトナーの結着樹脂がスチレンアクリル樹脂である場合を例示した。また、第１の実施形態では、印刷媒体４上の付着量（層厚：ＭＴ）とトナーのガラス転移点（Ｔｇ）を変化させた複数種類のクリアトナーを作成して、イエロートナーＹ１の耐光性を改善し、かつ、良好な定着性を維持した。
【０１４３】
しかし、クリアトナーに使用する結着樹脂原料を変えた場合、光の透過率が変化する。そのため、クリアトナーの下層に位置するトナー（イエロートナー）への光照射量が変化する可能性がある。
【０１４４】
そこで、第２の実施形態では、クリアトナーの結着樹脂原料としてポリエステル樹脂を用いた場合についても耐光性の改善が見られるかの確認を行なった。
【０１４５】
（Ｂ−２）耐光性確認評価について
第２の実施形態も、第１の実施形態と同様に、イエロートナーと、製造条件を変えた複数種類のクリアトナーのうちのいずれかのクリアトナーとを用いて画像形成を行ない、印字した画像の耐光性確認の評価を実施した。
【０１４６】
（Ｂ−２−１）イエロートナーについて
第２の実施形態で使用するイエロートナーは、第１の実施形態と同様に、例えば乳化重合法によって製造されたものを使用する。つまり、第２の実施形態においても、ガラス転移点（Ｔｇy）が７０℃のイエロートナーＹ１を使用した。イエロートナーＹ１の製造方法及び条件は、第１の実施形態と同様であるため、ここでの詳細な説明は省略する。
【０１４７】
（Ｂ−２−２）クリアトナーについて
第２の実施形態のクリアトナーは、結着樹脂としてポリエステル樹脂を使用する。ポリエステル樹脂は、現在トナーの結着樹脂原料としてスチレンアクリル樹脂と同様に、広く一般的に使用されている樹脂である。
【０１４８】
次に、第２の実施例で使用するクリアトナーについて説明する。
【０１４９】
第２の実施形態のクリアトナーは、例えば粉砕法で製造したものを使用した。
【０１５０】
結着樹脂としてのポリエステル樹脂（数平均分子量：３７００、Ｔｇ：６２℃）が１００重量部、帯電制御剤としてのサリチル酸錯体が１重量部、離型剤（Ｔｇ：１００℃）が１０重量部からなる組成混合物を混合機（三井三池化工機（株）製へンシェルミキサー）中で十分撹拌混合する。
【０１５１】
撹拌混合後、得られた混合物をオープンロール型連続混練機（三井鉱山（株）製ニーデックス）により、１００℃の温度で、約３時間、加熱溶融混練して、室温まで冷却する。
【０１５２】
冷却後、得られた混練物についてジェット気流を用いた衝突版粉砕機（日本ニューマチック工業（株）製ディスパージョンセパレーター）を用いて粉砕し、その後、遠心力を利用した風力ロータ回転型乾式気流分級機（ホソカワミクロン社製ミクロンセパレータ）にて分級を行い、ベーストナーを製造する。
【０１５３】
製造したベーストナー１００重量部に、第１の実施形態で説明した乳化重合法と同様の外添剤を加え、へンシェルミキサー（三井鉱山株式会社製）で混合する。
【０１５４】
混合後、外添剤を混合したベーストナーを篩にかけて、クリアトナーを製造した。複数のガラス転移点が異なる複数種類のクリアトナーを製造した。
【０１５５】
具体的には、ガラス転移点（Ｔｇ）がＴｇt＝４５℃のクリアトナーを「Ｔ８」という。Ｔｇt＝５０℃のクリアトナーを「Ｔ９」という。Ｔｇt＝５５℃のクリアトナーを「Ｔ１０」という。Ｔｇt＝６０℃のクリアトナーを「Ｔ１１」といいう。Ｔｇt＝６５℃のクリアトナーを「Ｔ１２」という。Ｔｇt＝７０℃のクリアトナーを「Ｔ１３」という。Ｔｇt＝７５℃のクリアトナーを「Ｔ１４」という。
【０１５６】
（Ｂ−２−３）比較例、実施例について
第２の実施形態においても、印字媒体４としてＨＡＭＭＥＲＭＩＬ２４１ｂ（９０ｇ／ｍ２、２１６ｍｍ×２７９ｍｍ）を用いる。
なお、比較例と下記の各実施例の画像印字を作成するための定着温度、定着速度は、１８０℃、３７ｐｐｍで固定して評価を実施した。
【０１５７】
（比較例２）
比較例２は、イエロートナーＹ１（Ｔｇy＝７０℃）のみで作成した画像印字とした。
【０１５８】
（実施例２−１−１）
実施例２−１−１は、イエロートナーＹ１（Ｔｇy＝７０℃）、クリアトナーＴ８（Ｔｇt＝４５℃）を用いてクリアトナーの媒体上の層厚を０．３０ｍｇ／ｃｍ２に調整して作成した画像印字とした。
（実施例２−１−２）
実施例２−１−２は、イエロートナーＹ１（Ｔｇy＝７０℃）、クリアトナーＴ８（Ｔｇt＝４５℃）を用いてクリアトナーの媒体上の層厚を０．３５ｍｇ／ｃｍ２に調整して作成した画像印字とした。
（実施例２−１−３）
実施例２−１−３は、イエロートナーＹ１（Ｔｇy＝７０℃）、クリアトナーＴ８（Ｔｇt＝４５℃）を用いてクリアトナーの媒体上の層厚を０．４０ｍｇ／ｃｍ２に調整して作成した画像印字とした。
（実施例２−１−４）
実施例２−１−４は、イエロートナーＹ１（Ｔｇy＝７０℃）、クリアトナーＴ８（Ｔｇt＝４５℃）を用いてクリアトナーの媒体上の層厚を０．４５ｍｇ／ｃｍ２に調整して作成した画像印字とした。
（実施例２−１−５）
実施例２−１−５は、イエロートナーＹ１（Ｔｇy＝７０℃）、クリアトナーＴ８（Ｔｇt＝４５℃）を用いてクリアトナーの媒体上の層厚を０．５０ｍｇ／ｃｍ２に調整して作成した画像印字とした。
（実施例２−１−６）
実施例２−１−６は、イエロートナーＹ１（Ｔｇy＝７０℃）、クリアトナーＴ８（Ｔｇt＝４５℃）を用いてクリアトナーの媒体上の層厚を０．５５ｍｇ／ｃｍ２に調整して作成した画像印字とした。
（実施例２−１−７）
実施例２−１−７は、イエロートナーＹ１（Ｔｇy＝７０℃）、クリアトナーＴ８（Ｔｇt＝４５℃）を用いてクリアトナーの媒体上の層厚を０．６０ｍｇ／ｃｍ２に調整して作成した画像印字とした。
（実施例２−１−８）
実施例２−１−８は、イエロートナーＹ１（Ｔｇy＝７０℃）、クリアトナーＴ８（Ｔｇt＝４５℃）を用いてクリアトナーの媒体上の層厚を０．６５ｍｇ／ｃｍ２に調整して作成した画像印字とした。
（実施例２−１−９）
実施例２−１−９は、イエロートナーＹ１（Ｔｇy＝７０℃）、クリアトナーＴ８（Ｔｇt＝４５℃）を用いてクリアトナーの媒体上の層厚を０．７０ｍｇ／ｃｍ２に調整して作成した画像印字とした。
【０１５９】
（実施例２−２−１）
実施例２−２−１は、イエロートナーＹ１（Ｔｇy＝７０℃）、クリアトナーＴ９（Ｔｇt＝５０℃）を用いてクリアトナーの媒体上の層厚を０．３０ｍｇ／ｃｍ２に調整して作成した画像印字とした。
（実施例２−２−２）
実施例２−２−２は、イエロートナーＹ１（Ｔｇy＝７０℃）、クリアトナーＴ９（Ｔｇt＝５０℃）を用いてクリアトナーの媒体上の層厚を０．３５ｍｇ／ｃｍ２に調整して作成した画像印字とした。
（実施例２−２−３）
実施例２−２−３は、イエロートナーＹ１（Ｔｇy＝７０℃）、クリアトナーＴ９（Ｔｇt＝５０℃）を用いてクリアトナーの媒体上の層厚を０．４０ｍｇ／ｃｍ２に調整して作成した画像印字とした。
（実施例２−２−４）
実施例２−２−４は、イエロートナーＹ１（Ｔｇy＝７０℃）、クリアトナーＴ９（Ｔｇt＝５０℃）を用いてクリアトナーの媒体上の層厚を０．４５ｍｇ／ｃｍ２に調整して作成した画像印字とした。
（実施例２−２−５）
実施例２−２−５は、イエロートナーＹ１（Ｔｇy＝７０℃）、クリアトナーＴ９（Ｔｇt＝５０℃）を用いてクリアトナーの媒体上の層厚を０．５０ｍｇ／ｃｍ２に調整して作成した画像印字とした。
（実施例２−２−６）
実施例２−２−６は、イエロートナーＹ１（Ｔｇy＝７０℃）、クリアトナーＴ９（Ｔｇt＝５０℃）を用いてクリアトナーの媒体上の層厚を０．５５ｍｇ／ｃｍ２に調整して作成した画像印字とした。
（実施例２−２−７）
実施例２−２−７は、イエロートナーＹ１（Ｔｇy＝７０℃）、クリアトナーＴ９（Ｔｇt＝５０℃）を用いてクリアトナーの媒体上の層厚を０．６０ｍｇ／ｃｍ２に調整して作成した画像印字とした。
（実施例２−２−８）
実施例２−２−８は、イエロートナーＹ１（Ｔｇy＝７０℃）、クリアトナーＴ９（Ｔｇt＝５０℃）を用いてクリアトナーの媒体上の層厚を０．６５ｍｇ／ｃｍ２に調整して作成した画像印字とした。
（実施例２−２−９）
実施例２−２−９は、イエロートナーＹ１（Ｔｇy＝７０℃）、クリアトナーＴ９（Ｔｇt＝５０℃）を用いてクリアトナーの媒体上の層厚を０．７０ｍｇ／ｃｍ２に調整して作成した画像印字とした。
【０１６０】
（実施例２−３−１）
実施例２−３−１は、イエロートナーＹ１（Ｔｇy＝７０℃）、クリアトナーＴ１０（Ｔｇt＝５５℃）を用いてクリアトナーの媒体上の層厚を０．３０ｍｇ／ｃｍ２に調整して作成した画像印字とした。
（実施例２−３−２）
実施例２−３−２は、イエロートナーＹ１（Ｔｇy＝７０℃）、クリアトナーＴ１０（Ｔｇt＝５５℃）を用いてクリアトナーの媒体上の層厚を０．３５ｍｇ／ｃｍ２に調整して作成した画像印字とした。
（実施例２−３−３）
実施例２−３−３は、イエロートナーＹ１（Ｔｇy＝７０℃）、クリアトナーＴ１０（Ｔｇt＝５５℃）を用いてクリアトナーの媒体上の層厚を０．４０ｍｇ／ｃｍ２に調整して作成した画像印字とした。
（実施例２−３−４）
実施例２−３−４は、イエロートナーＹ１（Ｔｇy＝７０℃）、クリアトナーＴ１０（Ｔｇt＝５５℃）を用いてクリアトナーの媒体上の層厚を０．４５ｍｇ／ｃｍ２に調整して作成した画像印字とした。
（実施例２−３−５）
実施例２−３−５は、イエロートナーＹ１（Ｔｇy＝７０℃）、クリアトナーＴ１０（Ｔｇt＝５５℃）を用いてクリアトナーの媒体上の層厚を０．５０ｍｇ／ｃｍ２に調整して作成した画像印字とした。
（実施例２−３−６）
実施例２−３−６は、イエロートナーＹ１（Ｔｇy＝７０℃）、クリアトナーＴ１０（Ｔｇt＝５５℃）を用いてクリアトナーの媒体上の層厚を０．５５ｍｇ／ｃｍ２に調整して作成した画像印字とした。
（実施例２−３−７）
実施例２−３−７は、イエロートナーＹ１（Ｔｇy＝７０℃）、クリアトナーＴ１０（Ｔｇt＝５５℃）を用いてクリアトナーの媒体上の層厚を０．６０ｍｇ／ｃｍ２に調整して作成した画像印字とした。
（実施例２−３−８）
実施例２−３−８は、イエロートナーＹ１（Ｔｇy＝７０℃）、クリアトナーＴ１０（Ｔｇt＝５５℃）を用いてクリアトナーの媒体上の層厚を０．６５ｍｇ／ｃｍ２に調整して作成した画像印字とした。
（実施例２−３−９）
実施例２−３−９は、イエロートナーＹ１（Ｔｇy＝７０℃）、クリアトナーＴ１０（Ｔｇt＝５５℃）を用いてクリアトナーの媒体上の層厚を０．７０ｍｇ／ｃｍ２に調整して作成した画像印字とした。
【０１６１】
（実施例２−４−１）
実施例２−４−１は、イエロートナーＹ１（Ｔｇy＝７０℃）、クリアトナーＴ１１（Ｔｇt＝６０℃）を用いてクリアトナーの媒体上の層厚を０．３０ｍｇ／ｃｍ２に調整して作成した画像印字とした。
（実施例２−４−２）
実施例２−４−２は、イエロートナーＹ１（Ｔｇy＝７０℃）、クリアトナーＴ１１（Ｔｇt＝６０℃）を用いてクリアトナーの媒体上の層厚を０．３５ｍｇ／ｃｍ２に調整して作成した画像印字とした。
（実施例２−４−３）
実施例２−４−３は、イエロートナーＹ１（Ｔｇy＝７０℃）、クリアトナーＴ１１（Ｔｇt＝６０℃）を用いてクリアトナーの媒体上の層厚を０．４０ｍｇ／ｃｍ２に調整して作成した画像印字とした。
（実施例２−４−４）
実施例２−４−４は、イエロートナーＹ１（Ｔｇy＝７０℃）、クリアトナーＴ１１（Ｔｇt＝６０℃）を用いてクリアトナーの媒体上の層厚を０．４５ｍｇ／ｃｍ２に調整して作成した画像印字
（実施例２−４−５）
実施例２−４−５は、イエロートナーＹ１（Ｔｇy＝７０℃）、クリアトナーＴ１１（Ｔｇt＝６０℃）を用いてクリアトナーの媒体上の層厚を０．５０ｍｇ／ｃｍ２に調整して作成した画像印字とした。
（実施例２−４−６）
実施例２−４−６は、イエロートナーＹ１（Ｔｇy＝７０℃）、クリアトナーＴ１１（Ｔｇt＝６０℃）を用いてクリアトナーの媒体上の層厚を０．５５ｍｇ／ｃｍ２に調整して作成した画像印字とした。
（実施例２−４−７）
実施例２−４−７は、イエロートナーＹ１（Ｔｇy＝７０℃）、クリアトナーＴ１１（Ｔｇt＝６０℃）を用いてクリアトナーの媒体上の層厚を０．６０ｍｇ／ｃｍ２に調整して作成した画像印字とした。
（実施例２−４−８）
実施例２−４−８は、イエロートナーＹ１（Ｔｇy＝７０℃）、クリアトナーＴ１１（Ｔｇt＝６５℃）を用いてクリアトナーの媒体上の層厚を０．６５ｍｇ／ｃｍ２に調整して作成した画像印字とした。
（実施例２−４−９）
実施例２−４−９は、イエロートナーＹ１（Ｔｇy＝７０℃）、クリアトナーＴ１１（Ｔｇt＝６０℃）を用いてクリアトナーの媒体上の層厚を０．７０ｍｇ／ｃｍ２に調整して作成した画像印字とした。
【０１６２】
（実施例２−５−１）
実施例２−５−１は、イエロートナーＹ１（Ｔｇy＝７０℃）、クリアトナーＴ１２（Ｔｇt＝６５℃）を用いてクリアトナーの媒体上の層厚を０．３０ｍｇ／ｃｍ２に調整して作成した画像印字とした。
（実施例２−５−２）
実施例２−５−２は、イエロートナーＹ１（Ｔｇy＝７０℃）、クリアトナーＴ１２（Ｔｇt＝６５℃）を用いてクリアトナーの媒体上の層厚を０．３５ｍｇ／ｃｍ２に調整して作成した画像印字とした。
（実施例２−５−３）
実施例２−５−３は、イエロートナーＹ１（Ｔｇy＝７０℃）、クリアトナーＴ１２（Ｔｇt＝６５℃）を用いてクリアトナーの媒体上の層厚を０．４０ｍｇ／ｃｍ２に調整して作成した画像印字とした。
（実施例２−５−４）
実施例２−５−４は、イエロートナーＹ１（Ｔｇy＝７０℃）、クリアトナーＴ１２（Ｔｇt＝６５℃）を用いてクリアトナーの媒体上の層厚を０．４５ｍｇ／ｃｍ２に調整して作成した画像印字とした。
（実施例２−５−５）
実施例２−５−５は、イエロートナーＹ１（Ｔｇy＝７０℃）、クリアトナーＴ１２（Ｔｇt＝６５℃）を用いてクリアトナーの媒体上の層厚を０．５０ｍｇ／ｃｍ２に調整して作成した画像印字とした。
（実施例２−５−６）
実施例２−５−６は、イエロートナーＹ１（Ｔｇy＝７０℃）、クリアトナーＴ１２（Ｔｇt＝６５℃）を用いてクリアトナーの媒体上の層厚を０．５５ｍｇ／ｃｍ２に調整して作成した画像印字とした。
（実施例２−５−７）
実施例２−５−７は、イエロートナーＹ１（Ｔｇy＝７０℃）、クリアトナーＴ１２（Ｔｇt＝６５℃）を用いてクリアトナーの媒体上の層厚を０．６０ｍｇ／ｃｍ２に調整して作成した画像印字とした。
（実施例２−５−８）
実施例２−５−８は、イエロートナーＹ１（Ｔｇy＝７０℃）、クリアトナーＴ１２（Ｔｇt＝６５℃）を用いてクリアトナーの媒体上の層厚を０．６５ｍｇ／ｃｍ２に調整して作成した画像印字とした。
（実施例２−５−９）
実施例２−５−９は、イエロートナーＹ１（Ｔｇy＝７０℃）、クリアトナーＴ１２（Ｔｇt＝６５℃）を用いてクリアトナーの媒体上の層厚を０．７０ｍｇ／ｃｍ２に調整して作成した画像印字とした。
【０１６３】
（実施例２−６−１）
実施例２−６−１は、イエロートナーＹ１（Ｔｇy＝７０℃）、クリアトナーＴ１３（Ｔｇt＝７０℃）を用いてクリアトナーの媒体上の層厚を０．３０ｍｇ／ｃｍ２に調整して作成した画像印字とした。
（実施例２−６−２）
実施例２−６−２は、イエロートナーＹ１（Ｔｇy＝７０℃）、クリアトナーＴ１２（Ｔｇt＝７０℃）を用いてクリアトナーの媒体上の層厚を０．３５ｍｇ／ｃｍ２に調整して作成した画像印字とした。
（実施例２−６−３）
実施例２−６−３は、イエロートナーＹ１（Ｔｇy＝７０℃）、クリアトナーＴ１２（Ｔｇt＝７０℃）を用いてクリアトナーの媒体上の層厚を０．４０ｍｇ／ｃｍ２に調整して作成した画像印字とした。
（実施例２−６−４）
実施例２−６−４は、イエロートナーＹ１（Ｔｇy＝７０℃）、クリアトナーＴ１２（Ｔｇt＝７０℃）を用いてクリアトナーの媒体上の層厚を０．４５ｍｇ／ｃｍ２に調整して作成した画像印字とした。
（実施例２−６−５）
実施例２−６−５は、イエロートナーＹ１（Ｔｇy＝７０℃）、クリアトナーＴ１３（Ｔｇt＝７０℃）を用いてクリアトナーの媒体上の層厚を０．５０ｍｇ／ｃｍ２に調整して作成した画像印字とした。
（実施例２−６−６）
実施例２−６−６は、イエロートナーＹ１（Ｔｇy＝７０℃）、クリアトナーＴ１３（Ｔｇt＝７０℃）を用いてクリアトナーの媒体上の層厚を０．５５ｍｇ／ｃｍ２に調整して作成した画像印字とした。
（実施例２−６−７）
実施例２−６−７は、イエロートナーＹ１（Ｔｇy＝７０℃）、クリアトナーＴ１３（Ｔｇt＝７０℃）を用いてクリアトナーの媒体上の層厚を０．６０ｍｇ／ｃｍ２に調整して作成した画像印字とした。
（実施例２−６−８）
地指令２−６−８は、イエロートナーＹ１（Ｔｇy＝７０℃）、クリアトナーＴ１３（Ｔｇt＝７０℃）を用いてクリアトナーの媒体上の層厚を０．６５ｍｇ／ｃｍ２に調整して作成した画像印字とした。
（実施例２−６−９）
実施例２−６−９は、イエロートナーＹ１（Ｔｇy＝７０℃）、クリアトナーＴ１３（Ｔｇt＝７０℃）を用いてクリアトナーの媒体上の層厚を０．７０ｍｇ／ｃｍ２に調整して作成した画像印字とした。
【０１６４】
（実施例２−７−１）
実施例２−７−１は、イエロートナーＹ１（Ｔｇy＝７０℃）、クリアトナーＴ１４（Ｔｇt＝７５℃）を用いてクリアトナーの媒体上の層厚を０．３０ｍｇ／ｃｍ２に調整して作成した画像印字とした。
（実施例２−７−２）
実施例２−７−２は、イエロートナーＹ１（Ｔｇy＝７０℃）、クリアトナーＴ１４（Ｔｇt＝７５℃）を用いてクリアトナーの媒体上の層厚を０．３５ｍｇ／ｃｍ２に調整して作成した画像印字とした。
（実施例２−７−３）
実施例２−７−３は、イエロートナーＹ１（Ｔｇy＝７０℃）、クリアトナーＴ１４（Ｔｇt＝７５℃）を用いてクリアトナーの媒体上の層厚を０．４０ｍｇ／ｃｍ２に調整して作成した画像印字とした。
（実施例２−７−４）
実施例２−７−４は、イエロートナーＹ１（Ｔｇy＝７０℃）、クリアトナーＴ１４（Ｔｇt＝７５℃）を用いてクリアトナーの媒体上の層厚を０．４５ｍｇ／ｃｍ２に調整して作成した画像印字とした。
（実施例２−７−５）
実施例２−７−５は、イエロートナーＹ１（Ｔｇy＝７０℃）、クリアトナーＴ１４（Ｔｇt＝７５℃）を用いてクリアトナーの媒体上の層厚を０．５０ｍｇ／ｃｍ２に調整して作成した画像印字とした。
（実施例２−７−６）
実施例２−７−６は、イエロートナーＹ１（Ｔｇy＝７０℃）、クリアトナーＴ１４（Ｔｇt＝７５℃）を用いてクリアトナーの媒体上の層厚を０．５５ｍｇ／ｃｍ２に調整して作成した画像印字とした。
（実施例２−７−７）
実施例２−７−７は、イエロートナーＹ１（Ｔｇy＝７０℃）、クリアトナーＴ１４（Ｔｇt＝７５℃）を用いてクリアトナーの媒体上の層厚を０．６０ｍｇ／ｃｍ２に調整して作成した画像印字とした。
（実施例２−７−８）
実施例２−７−８は、イエロートナーＹ１（Ｔｇy＝７０℃）、クリアトナーＴ１４（Ｔｇt＝７５℃）を用いてクリアトナーの媒体上の層厚を０．６５ｍｇ／ｃｍ２に調整して作成した画像印字とした。
（実施例２−７−９）
実施例２−７−９は、イエロートナーＹ１（Ｔｇy＝７０℃）、クリアトナーＴ１４（Ｔｇt＝７５℃）を用いてクリアトナーの媒体上の層厚を０．７０ｍｇ／ｃｍ２に調整して作成した画像印字とした。
【０１６５】
（Ｂ−３）評価結果
図７及び図８は、第２の実施形態に係る比較例及び各実施例の評価結果を示す評価結果図である。
【０１６６】
第２の実施形態では、比較例２、上述した各実施例の組み合わせで作成した印字に対して、第１の実施形態と同様の評価を行なった。
【０１６７】
また、第２の実施形態でも、第１の実施形態と同様に、評価１、評価２、評価３の全ての評価が「Ａ」の場合は、総合判定の結果を「Ａ」とした。また、いずれかの評価で「Ｂ」があれば、総評判定の結果を「Ｂ」とした。さらに、全評価とも「Ｃ」、又は、いずれかの評価に１つでも「Ｃ」があれば、良好な印字が保てないと判断して総合判定の結果「Ｃ」とした。
【０１６８】
［比較例２］
比較例２は、評価１の結果が「Ｃ」、評価２の結果が「Ａ」、評価３の結果が「Ｃ」であった。そのため、総合評価結果は「Ｃ」となった。
【０１６９】
［クリアトナーＴ８を用いた実施例２−１−１〜実施例２−１−９］
実施例２−１−１は、評価１の結果が「Ｃ」、評価２の結果が「Ｃ」、評価３の結果が「Ｃ」であった。そのため、総合判定結果は「Ｃ」となった。
実施例２−１−２は、評価１の結果が「Ｃ」、評価２の結果が「Ｃ」、評価３の結果が「Ｃ」であった。そのため、総合判定結果は「Ｃ」となった。
実施例２−１−３は、評価１の結果が「Ａ」、評価２の結果が「Ｃ」、評価３の結果が「Ｃ」であった。そのため、総合判定結果は「Ｃ」となった。
実施例２−１−４は、評価１の結果が「Ａ」、評価２の結果が「Ｃ」、評価３の結果が「Ｃ」であった。そのため、総合判定結果は「Ｃ」となった。
実施例２−１−５は、評価１の結果が「Ａ」、評価２の結果が「Ｃ」、評価３の結果が「Ｃ」であった。そのため、総合判定結果は「Ｃ」となった。
実施例２−１−６は、評価１の結果が「Ａ」、評価２の結果が「Ｃ」、評価３の結果が「Ｃ」であった。そのため、総合判定結果は「Ｃ」となった。
実施例２−１−７は、評価１の結果が「Ａ」、評価２の結果が「Ｃ」、評価３の結果が「Ｂ」であった。そのため、総合判定結果は「Ｃ」となった。
実施例２−１−８は、評価１の結果が「Ａ」、評価２の結果が「Ｃ」、評価３の結果が「Ｂ」であった。そのため、総合判定結果は「Ｃ」となった。
実施例２−１−９は、評価１の結果が「Ａ」、評価２の結果が「Ｃ」、評価３の結果が「Ｂ」であった。そのため、総合判定結果は「Ｃ」となった。
【０１７０】
［クリアトナーＴ９を用いた実施例２−２−１〜実施例２−２−９］
実施例２−２−１は、評価１の結果が「Ｃ」、評価２の結果が「Ａ」、評価３の結果が「Ｃ」であった。そのため、総合判定結果は「Ｃ」となった。
実施例２−２−２は、評価１の結果が「Ｃ」、評価２の結果が「Ａ」、評価３の結果が「Ｃ」であった。そのため、総合判定結果は「Ｃ」となった。
実施例２−２−３は、評価１の結果が「Ａ」、評価２の結果が「Ａ」、評価３の結果が「Ａ」であった。そのため、総合判定結果は「Ａ」となった。
実施例２−２−４は、評価１の結果が「Ａ」、評価２の結果が「Ａ」、評価３の結果が「Ａ」であった。そのため、総合判定結果は「Ａ」となった。
実施例２−２−５は、評価１の結果が「Ａ」、評価２の結果が「Ａ」、評価３の結果が「Ａ」であった。そのため、総合判定結果は「Ａ」となった。
実施例２−２−６は、評価１の結果が「Ａ」、評価２の結果が「Ａ」、評価３の結果が「Ｂ」であった。そのため、総合判定結果は「Ｂ」となった。
実施例２−２−７は、評価１の結果が「Ａ」、評価２の結果が「Ａ」、評価３の結果が「Ｂ」であった。そのため、総合判定結果は「Ｂ」となった。
実施例２−２−８は、評価１の結果が「Ａ」、評価２の結果が「Ｃ」、評価３の結果が「Ｂ」であった。そのため、総合判定結果は「Ｃ」となった。
実施例２−２−９は、評価１の結果が「Ａ」、評価２の結果が「Ｃ」、評価３の結果が「Ｃ」であった。そのため、総合判定結果は「Ｃ」となった。
【０１７１】
［クリアトナーＴ１０を用いた実施例２−３−１〜実施例２−３−９］
実施例２−３−１は、評価１の結果が「Ｃ」、評価２の結果が「Ａ」、評価３の結果が「Ｃ」であった。そのため、総合判定結果は「Ｃ」となった。
実施例２−３−２は、評価１の結果が「Ｃ」、評価２の結果が「Ａ」、評価３の結果が「Ｃ」であった。そのため、総合判定結果は「Ｃ」となった。
実施例２−３−３は、評価１の結果が「Ａ」、評価２の結果が「Ａ」、評価３の結果が「Ａ」であった。そのため、総合判定結果は「Ａ」となった。
実施例２−３−４は、評価１の結果が「Ａ」、評価２の結果が「Ａ」、評価３の結果が「Ａ」であった。そのため、総合判定結果は「Ａ」となった。
実施例２−３−５は、評価１の結果が「Ａ」、評価２の結果が「Ａ」、評価３の結果が「Ａ」であった。そのため、総合判定結果は「Ａ」となった。
実施例２−３−６は、評価１の結果が「Ａ」、評価２の結果が「Ａ」、評価３の結果が「Ｂ」であった。そのため、総合判定結果は「Ｂ」となった。
実施例２−３−７は、評価１の結果が「Ａ」、評価２の結果が「Ａ」、評価３の結果が「Ｂ」であった。そのため、総合判定結果は「Ｂ」となった。
実施例２−３−８は、評価１の結果が「Ａ」、評価２の結果が「Ｃ」、評価３の結果が「Ｂ」であった。そのため、総合判定結果は「Ｃ」となった。
実施例２−３−９は、評価１の結果が「Ａ」、評価２の結果が「Ｃ」、評価３の結果が「Ｃ」であった。そのため、総合判定結果は「Ｃ」となった。
【０１７２】
［クリアトナーＴ１１を用いた実施例２−４−１〜実施例２−４−９］
実施例２−４−１は、評価１の結果が「Ｃ」、評価２の結果が「Ａ」、評価３の結果が「Ｃ」であった。そのため、総合判定結果は「Ｃ」となった。
実施例２−４−２は、評価１の結果が「Ｃ」、評価２の結果が「Ａ」、評価３の結果が「Ｃ」であった。そのため、総合判定結果は「Ｃ」となった。
実施例２−４−３は、評価１の結果が「Ａ」、評価２の結果が「Ａ」、評価３の結果が「Ａ」であった。そのため、総合判定結果は「Ａ」となった。
実施例２−４−４は、評価１の結果が「Ａ」、評価２の結果が「Ａ」、評価３の結果が「Ａ」であった。そのため、総合判定結果は「Ａ」となった。
実施例２−４−５は、評価１の結果が「Ａ」、評価２の結果が「Ａ」、評価３の結果が「Ａ」であった。そのため、総合判定結果は「Ａ」となった。
実施例２−４−６は、評価１の結果が「Ａ」、評価２の結果が「Ａ」、評価３の結果が「Ｂ」であった。そのため、総合判定結果は「Ｂ」となった。
実施例２−４−７は、評価１の結果が「Ａ」、評価２の結果が「Ａ」、評価３の結果が「Ｂ」であった。そのため、総合判定結果は「Ｂ」となった。
実施例２−４−８は、評価１の結果が「Ａ」、評価２の結果が「Ｃ」、評価３の結果が「Ｃ」であった。そのため、総合判定結果は「Ｃ」となった。
実施例２−４−９は、評価１の結果が「Ａ」、評価２の結果が「Ｃ」、評価３の結果が「Ｃ」であった。そのため、総合判定結果は「Ｃ」となった。
【０１７３】
［クリアトナーＴ１２を用いた実施例２−５−１〜実施例２−５−９］
実施例２−５−１は、評価１の結果が「Ｃ」、評価２の結果が「Ａ」、評価３の結果が「Ｃ」であった。そのため、総合判定結果は「Ｃ」となった。
実施例２−５−２は、評価１の結果が「Ｃ」、評価２の結果が「Ａ」、評価３の結果が「Ｃ」であった。そのため、総合判定結果は「Ｃ」となった。
実施例２−５−３は、評価１の結果が「Ａ」、評価２の結果が「Ａ」、評価３の結果が「Ａ」であった。そのため、総合判定結果は「Ａ」となった。
実施例２−５−４は、評価１の結果が「Ａ」、評価２の結果が「Ａ」、評価３の結果が「Ａ」であった。そのため、総合判定結果は「Ａ」となった。
実施例２−５−５は、評価１の結果が「Ａ」、評価２の結果が「Ａ」、評価３の結果が「Ａ」であった。そのため、総合判定結果は「Ａ」となった。
実施例２−５−６は、評価１の結果が「Ａ」、評価２の結果が「Ａ」、評価３の結果が「Ｂ」であった。そのため、総合判定結果は「Ｂ」となった。
実施例２−５−７は、評価１の結果が「Ａ」、評価２の結果が「Ａ」、評価３の結果が「Ｂ」であった。そのため、総合判定結果は「Ｂ」となった。
実施例２−５−８は、評価１の結果が「Ａ」、評価２の結果が「Ｃ」、評価３の結果が「Ｂ」であった。そのため、総合判定結果は「Ｃ」となった。
実施例２−５−９は、評価１の結果が「Ａ」、評価２の結果が「Ｃ」、評価３の結果が「Ｃ」であった。そのため、総合判定結果は「Ｃ」となった。
【０１７４】
［クリアトナーＴ１３を用いた実施例２−６−１〜実施例２−６−９］
実施例２−６−１は、評価１の結果が「Ｃ」、評価２の結果が「Ａ」、評価３の結果が「Ｃ」であった。そのため、総合判定結果は「Ｃ」となった。
実施例２−６−２は、評価１の結果が「Ｃ」、評価２の結果が「Ａ」、評価３の結果が「Ｃ」であった。そのため、総合判定結果は「Ｃ」となった。
実施例２−６−３は、評価１の結果が「Ａ」、評価２の結果が「Ａ」、評価３の結果が「Ａ」であった。そのため、総合判定結果は「Ａ」となった。
実施例２−６−４は、評価１の結果が「Ａ」、評価２の結果が「Ａ」、評価３の結果が「Ａ」であった。そのため、総合判定結果は「Ａ」となった。
実施例２−６−５は、評価１の結果が「Ａ」、評価２の結果が「Ａ」、評価３の結果が「Ａ」であった。そのため、総合判定結果は「Ａ」となった。
実施例２−６−６は、評価１の結果が「Ａ」、評価２の結果が「Ａ」、評価３の結果が「Ｂ」であった。そのため、総合判定結果は「Ｂ」となった。
実施例２−６−７は、評価１の結果が「Ａ」、評価２の結果が「Ａ」、評価３の結果が「Ｂ」であった。そのため、総合判定結果は「Ｂ」となった。
実施例２−６−８は、評価１の結果が「Ａ」、評価２の結果が「Ｃ」、評価３の結果が「Ｂ」であった。そのため、総合判定結果は「Ｃ」となった。
実施例２−６−９は、評価１の結果が「Ａ」、評価２の結果が「Ｃ」、評価３の結果が「Ｃ」であった。そのため、総合判定結果は「Ｃ」となった。
【０１７５】
［クリアトナーＴ１４を用いた実施例２−７−１〜実施例２−７−９］
実施例２−７−１は、評価１の結果が「Ｃ」、評価２の結果が「Ｃ」、評価３の結果が「Ｃ」であった。そのため、総合判定結果は「Ｃ」となった。
実施例２−７−２は、評価１の結果が「Ｃ」、評価２の結果が「Ｃ」、評価３の結果が「Ｃ」であった。そのため、総合判定結果は「Ｃ」となった。
実施例２−７−３は、評価１の結果が「Ａ」、評価２の結果が「Ｃ」、評価３の結果が「Ｂ」であった。そのため、総合判定結果は「Ｃ」となった。
実施例２−７−４は、評価１の結果が「Ａ」、評価２の結果が「Ｃ」、評価３の結果が「Ｂ」であった。そのため、総合判定結果は「Ｃ」となった。
実施例２−７−５は、評価１の結果が「Ａ」、評価２の結果が「Ｃ」、評価３の結果が「Ｃ」であった。そのため、総合判定結果は「Ｃ」となった。
実施例２−７−６は、評価１の結果が「Ａ」、評価２の結果が「Ｃ」、評価３の結果が「Ｃ」であった。そのため、総合判定結果は「Ｃ」となった。
実施例２−７−７は、評価１の結果が「Ａ」、評価２の結果が「Ｃ」、評価３の結果が「Ｃ」であった。そのため、総合判定結果は「Ｃ」となった。
実施例２−７−８は、評価１の結果が「Ａ」、評価２の結果が「Ｃ」、評価３の結果が「Ｃ」であった。そのため、総合判定結果は「Ｃ」となった。
実施例２−７−９は、評価１の結果が「Ａ」、評価２の結果が「Ｃ」、評価３の結果が「Ｃ」であった。そのため、総合判定結果は「Ｃ」となった。
【０１７６】
（Ｂ−３）第２の実施形態の効果
以上のように、第２の実施形態によれば、クリアトナーの結着樹脂をポリステル樹脂としても、第１の実施形態と同様の効果を得ることが確認できた。
【０１７７】
（Ｂ−３−１）第２の実施形態では、イエロートナーＹ１の上層に重ねるクリアトナーの印刷媒体４上の付着量（層厚：ＭＴ）は、以下の範囲のときに、耐光性を改善することができる。
０．４０ｍｇ／ｃｍ２≦ＭＴ≦０．６０ｍｇ／ｃｍ２    …（７）
【０１７８】
（Ｂ−３−２）また、第２の実施形態では、イエロートナーＹ１のガラス転移点（Ｔｇy）と、その上層に重ねるクリアトナーのガラス転移点（Ｔｇt）との関係が、以下の関係にあるときに、印字媒体４上でのトナーの定着性を維持することができる。
０℃≦Ｔｇy−Ｔｇt≦２０℃    …（８）
【０１７９】
（Ｂ−３−３）さらに、第１の実施形態では、以下の範囲のとき、イエロートナーＹ１の耐光性を改善させることができ、かつ、印字媒体４上で十分な定着性も維持できる。
０．４０ｍｇ／ｃｍ２≦ＭＴ≦０．６０ｍｇ／ｃｍ２、
かつ、０℃≦Ｔｇy−Ｔｇt≦２０℃          …（９）
また、クリアトナーの付着量を多くすることは、イエロートナーとクリアトナーとの溶融させるための熱量が不足し、定着不良の発生や、光沢度（グロス値）の低下も考えられる。
【０１８０】
（Ｂ−３−４）また、第１の実施形態では、イエロートナーＹ１の上層に重ねるクリアトナーの付着量（層厚：ＭＴ）と、イエロートナーＹ１のガラス転移点とクリアトナーのガラス転移点との関係が、以下の関係のときに、耐光性、定着性に加えて、光沢度（グロス値）も良好となった。
０．４０ｍｇ／ｃｍ２≦ＭＴ≦０．５０ｍｇ／ｃｍ２、
かつ、０℃≦Ｔｇy−Ｔｇt≦２０℃        …（１０）
【０１８１】
（Ｃ）他の実施形態
上述した第１及び第２の実施形態においても種々の変形実施形態を言及したが、本発明は、以下の変形実施形態にも適用可能である。
【０１８２】
（Ｃ−１）第１及び第２の実施形態では、カラープリンタに本発明を適用した例を説明したが、トナーを使用して現像を行う画像形成装置に広く適用することができ、例えば、複写機、ＦＡＸ、ＭＦＰにも適用可能である。
【０１８３】
（Ｃ−２）また、第１及び第２の実施形態で例示したベーストナーの原材料（例えば、結着樹脂、帯電制御剤、着色剤）の種類及びその量、ベーストナーと混合する外添剤である微粉末（例えば、シリカ、酸化チタン、メラミン）の種類及びその量、製法、ガイド部材の材質等はあくまで一例であり、他の物質を用いたとしても、その効果に影響を与えるものではない。
【０１８４】
（Ｃ−３）上述した第１及び第２の実施形態では、顔料を使用する現像剤が、イエロートナーである場合を例示した。しかし、現像剤が顔料を使用しているものであれば、イエローに限定されるものではなく、マゼンタ、シアンなどのとトナーにも適用することができる。
【符号の説明】
【０１８５】
１…画像形成装置、３…中間転写ベルト、５…用紙カセット、６…供給ローラ、７…搬送ローラユニット、８…位置検出センサ、９ａ、９ｂ…駆動ローラ、Ｔ２、Ｙ２、Ｍ２、Ｃ２、Ｋ２…画像形成ユニット、１０ｔ、１０ｙ、１０ｍ、１０ｃ、１０ｋ…１次転写ローラ、１１…加熱ローラ、１２…加圧ローラ、１３…定着ユニット、２０ｔ、２０ｙ、２０ｍ、２０ｃ、２０ｋ…感光体ドラム、２１ｔ、２１ｙ、２１ｍ、２１ｃ、２１ｋ…帯電ローラ、２２ｔ、２２ｙ、２２ｍ、２２ｃ、２２ｋ…現像ローラ、２３ｔ、２３ｙ、２３ｍ、２３ｃ、２３ｋ…供給ローラ、２４ｔ、２４ｙ、２４ｍ、２４ｃ、２４ｋ…現像ブレード、２５ｔ、２５ｙ、２５ｍ、２５ｃ、２５ｋ…クリーニングブレード、３６ｔ、３６ｙ、３６ｍ、３６ｃ、３６ｋ…トナータンク。
【図１】
2016012020.tif 000003
【図２】
2016012020.tif 000004
【図３】
2016012020.tif 000005
【図４】
2016012020.tif 000006
【図５】
2016012020.tif 000007
【図６】
2016012020.tif 000008
【図７】
2016012020.tif 000009
【図８】
2016012020.tif 000010